(57)【要約】【課題】光学機能性層に対する接着性に優れるプライマー層を形成可能な樹脂組成物、該樹脂組成物の架橋物であるプライマー層を有するフィルム及び該樹脂組成物の製造方法を提供する。【解決手段】樹脂組成物は、架橋性官能基を有する単量体に由来する構成単位を有する（メタ）アクリル樹脂と、水溶性樹脂及び水分散性樹脂から選ばれる、（メタ）アクリル樹脂以外の樹脂と、（メタ）アクリル樹脂１００質量部に対して１．０質量部〜６０.０質量部である架橋剤と、を含み、（メタ）アクリル樹脂は、水性媒体と、水溶性樹脂及び水分散性樹脂から選ばれる、（メタ）アクリル樹脂以外の樹脂と、（メタ）アクリル樹脂を構成する単量体と、（メタ）アクリル樹脂を構成する単量体の合計１００質量部に対して０．０５質量部〜５．０質量部である有機過酸化物と、を含む前駆体混合物中で（メタ）アクリル樹脂を構成する単量体を重合して得られる。【選択図】なし【特許請求の範囲】
【請求項１】
架橋性官能基を有する単量体に由来する構成単位を有する（メタ）アクリル樹脂と、水溶性樹脂及び水分散性樹脂から選ばれる、前記（メタ）アクリル樹脂以外の樹脂と、前記（メタ）アクリル樹脂１００質量部に対して１．０質量部〜６０.０質量部である架橋剤と、を含み、
前記（メタ）アクリル樹脂は、
水性媒体と、
前記水溶性樹脂及び水分散性樹脂から選ばれる、前記（メタ）アクリル樹脂以外の樹脂と、
前記（メタ）アクリル樹脂を構成する単量体と、
前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して得られる、樹脂組成物。
【請求項２】
前記架橋性官能基を有する単量体に由来する構成単位の含有率は、前記（メタ）アクリル樹脂の全構成単位に対して、０．０１質量％〜３０.０質量％である、請求項１に記載の樹脂組成物。
【請求項３】
前記前駆体混合物は、さらに反応性乳化剤を含み、前記反応性乳化剤の含有量は、前記（メタ）アクリル樹脂を構成する単量体の合計１００質量部に対して３．０質量部〜３０.０質量部である、請求項１又は請求項２に記載の樹脂組成物。
【請求項４】
前記水溶性樹脂及び水分散性樹脂から選ばれる、前記（メタ）アクリル樹脂以外の樹脂は、ポリエステル樹脂及びポリウレタン樹脂から選ばれる少なくとも一方である、請求項１〜請求項３のいずれか１項に記載の樹脂組成物。
【請求項５】
前記水溶性樹脂及び水分散性樹脂から選ばれる、前記（メタ）アクリル樹脂以外の樹脂の含有量は、前記（メタ）アクリル樹脂１００質量部に対して、５．０質量部〜６０.０質量部である、請求項１〜請求項４のいずれか１項に記載の樹脂組成物。
【請求項６】
前記架橋剤は、水分散性イソシアネート系架橋剤及びメラミン系架橋剤から選ばれる少なくとも一方である、請求項１〜請求項５のいずれか１項に記載の樹脂組成物。
【請求項７】
基材と、
請求項１〜請求項６のいずれか１項に記載の樹脂組成物の架橋物であるプライマー層と、を有するフィルム。
【請求項８】
水性媒体と、水溶性樹脂及び水分散性樹脂から選ばれる、（メタ）アクリル樹脂以外の樹脂と、（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して前記（メタ）アクリル樹脂の分散液を得る工程と、
前記（メタ）アクリル樹脂の分散液と、前記（メタ）アクリル樹脂１００質量部に対して１．０質量部〜６０.０質量部である架橋剤と、を混合する工程と、
を含み、前記（メタ）アクリル樹脂は、架橋性官能基を有する単量体に由来する構成単位を含む、樹脂組成物の製造方法。
【発明の詳細な説明】
【技術分野】
【０００１】
本発明は、樹脂組成物、フィルム及び樹脂組成物の製造方法に関する。
【背景技術】
【０００２】
ポリエチレンテレフタレート（以下、「ＰＥＴ」ともいう。）フィルムやポリエステルフィルムは、透明性及び寸法安定性に優れるため、様々な機能を有する層（機能性層）を積層した機能性フィルムの基材として用いられている。機能性層としては、例えば、プリズム層、光拡散層及びハードコート層が知られている。
機能性層及び基材を構成する樹脂成分は、それぞれ異なるため、機能性層を基材上に直接形成した場合、剥がれが生じやすいことが知られている。このため、機能性フィルムは、機能性層と基材との間に、両者への接着性に優れる層（以下、「プライマー層」ともいう。）が設けられていることが多い。
【０００３】
機能性フィルムの製造方法としては、例えば、次のような方法が知られている。まず、基材となるＰＥＴフィルムなどにプライマー層を形成して、プライマー層付きフィルム（以下、「易接着フィルム」ともいう。）を作製する。その後、易接着フィルムのプライマー層の上に機能性層を形成する。
プライマー層を形成する材料、いわゆるプライマー剤としては、例えば、特定の高分子化合物の存在下で特定の単量体を重合して得られるアクリル系共重合体水性分散液が開示されている（例えば、特許文献１参照）。
【先行技術文献】
【特許文献】
【０００４】
【特許文献１】特開２０１０−５３２２７号公報
【発明の概要】
【発明が解決しようとする課題】
【０００５】
近年では、プリズム層、光拡散層等の光学的な機能を有する機能性層（光学機能性層）を積層した光学機能性フィルムが増えてきている。
例えば、光学機能性フィルムのプリズム層は、易接着フィルムの上にプリズム層形成用の樹脂溶液を塗布し、塗布面側から金型で押圧して凹凸を成形しつつ、紫外線を照射し、樹脂を硬化して形成される。プライマー層には、金型による押圧、金型からの剥離などの際に機械的な力がかかるため、プリズム層とプライマー層との間に剥がれが生じやすくなる傾向があった。
【０００６】
また、プリズム層などの光学機能性層は、光学機能を確保するため、層を厚くして用いる傾向がある。加えて、光学機能性層の形成に用いる樹脂溶液は、粘度が比較的高いので、樹脂溶液がプライマー層に十分に濡れ広がり難く、光学機能性層とプライマー層との間に剥がれが生じやすくなる傾向にあった。
特許文献１に記載された従来のプライマー剤から形成されたプライマー層では、プリズム層などの光学機能性層に対する接着性が十分ではない場合があった。
【０００７】
本発明は、上記に鑑みてなされたものであり、光学機能性層に対する接着性に優れるプライマー層を形成可能な樹脂組成物、該樹脂組成物の架橋物であるプライマー層を有するフィルム及び該樹脂組成物の製造方法を提供することを課題とする。
【課題を解決するための手段】
【０００８】
上記課題を解決するための具体的な手段には、以下の態様が含まれる。
＜１＞  架橋性官能基を有する単量体に由来する構成単位を有する（メタ）アクリル樹脂と、水溶性樹脂及び水分散性樹脂から選ばれる、前記（メタ）アクリル樹脂以外の樹脂と、前記（メタ）アクリル樹脂１００質量部に対して１．０質量部〜６０.０質量部である架橋剤と、を含み、前記（メタ）アクリル樹脂は、水性媒体と、前記水溶性樹脂及び水分散性樹脂から選ばれる、前記（メタ）アクリル樹脂以外の樹脂と、前記（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して得られる、樹脂組成物。
【０００９】
＜２＞  前記架橋性官能基を有する単量体に由来する構成単位の含有率は、前記（メタ）アクリル樹脂の全構成単位に対して０．０１質量％〜３０.０質量％である、＜１＞に記載の樹脂組成物。
【００１０】
＜３＞  前記前駆体混合物は、さらに反応性乳化剤を含み、前記反応性乳化剤の含有量は、前記（メタ）アクリル樹脂を構成する単量体の合計１００質量部に対して３．０質量部〜３０.０質量部である、＜１＞又は＜２＞に記載の樹脂組成物。
【００１１】
＜４＞  前記水溶性樹脂及び水分散性樹脂から選ばれる、前記（メタ）アクリル樹脂以外の樹脂は、ポリエステル樹脂及びポリウレタン樹脂から選ばれる少なくとも一方である、＜１＞〜＜３＞のいずれか１つに記載の樹脂組成物。
【００１２】
＜５＞  前記水溶性樹脂及び水分散性樹脂から選ばれる、前記（メタ）アクリル樹脂以外の樹脂の含有量は、前記（メタ）アクリル樹脂１００質量部に対して、５．０質量部〜６０.０質量部である、＜１＞〜＜４＞のいずれか１つに記載の樹脂組成物。
【００１３】
＜６＞  前記架橋剤は、水分散性イソシアネート系架橋剤及びメラミン系架橋剤から選ばれる少なくとも一方である、＜１＞〜＜５＞のいずれか１つに記載の樹脂組成物。
【００１４】
＜７＞  基材と、＜１＞〜＜６＞のいずれか１つに記載の樹脂組成物の架橋物であるプライマー層と、を有するフィルム。
【００１５】
＜８＞  水性媒体と、水溶性樹脂及び水分散性樹脂から選ばれる、（メタ）アクリル樹脂以外の樹脂と、（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して前記（メタ）アクリル樹脂の分散液を得る工程と、前記（メタ）アクリル樹脂の分散液と、前記（メタ）アクリル樹脂１００質量部に対して１．０質量部〜６０.０質量部である架橋剤と、を混合する工程と、を含み、前記（メタ）アクリル樹脂は、架橋性官能基を有する単量体に由来する構成単位を含む、樹脂組成物の製造方法。
【発明の効果】
【００１６】
本発明によれば、光学機能性層に対する接着性に優れるプライマー層を形成可能な樹脂組成物、該樹脂組成物の架橋物であるプライマー層を有するフィルム及び該樹脂組成物の製造方法が提供される。
【発明を実施するための形態】
【００１７】
以下、本発明の樹脂組成物について詳細に説明する。なお、本発明において、数値範囲における「〜」は、「〜」の前後の数値を含むことを意味する。
本明細書において、組成物中の各成分の量は、組成物中に各成分に該当する物質が複数存在する場合は、特に断らない限り、組成物中に存在する該複数の物質の合計量を意味する。
【００１８】
本明細書において、（メタ）アクリル樹脂とは、少なくとも主成分である（メタ）アクリロイル基を有する単量体が重合して形成された重合体を意味する。（メタ）アクリル樹脂における主成分とは、重合体を形成する単量体成分の中で最も含有率（質量％）が多いことを意味する。例えば、（メタ）アクリル樹脂の場合、主成分となる（メタ）アクリロイル基を有する単量体に由来する構成単位の含有率が全構成単位の５０質量％以上であることをいう。
本明細書において、「（メタ）アクリル」は、「アクリル」及び「メタクリル」の両者を包含することを意味し、「（メタ）アクリレート」は「アクリレート」及び「メタクリレート」の両者を包含することを意味し、「（メタ）アクリロイル」は「アクリロイル」及び「メタクリロイル」の両者を包含することを意味する。
本明細書において「接着性」とは、プライマー層と光学機能性層及び基材とが一度貼着された後は、プライマー層が光学機能性層及び基材から容易に剥がれない特性を意味する。
【００１９】
≪樹脂組成物≫
本発明の樹脂組成物は、架橋性官能基を有する単量体に由来する構成単位を有する（メタ）アクリル樹脂と、水溶性樹脂及び水分散性樹脂から選ばれる、前記（メタ）アクリル樹脂以外の樹脂と、前記（メタ）アクリル樹脂１００質量部に対して１．０質量部〜６０.０質量部である架橋剤と、を含み、前記（メタ）アクリル樹脂は、水性媒体と、前記水溶性樹脂及び水分散性樹脂から選ばれる、前記（メタ）アクリル樹脂以外の樹脂と、前記（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して得られる。
本発明の樹脂組成物は、必要に応じて、更に、上記で説明した成分以外の他の成分を含んでいてもよい。
【００２０】
本発明の樹脂組成物は、光学機能性層に対する接着性に優れるプライマー層を形成することが可能である。この理由は、明らかではないが、以下のように推測される。
【００２１】
発明者らが検討したところ、（メタ）アクリル樹脂と（メタ）アクリル樹脂以外の樹脂を別々に製造した後、これらの２つの樹脂を混合して調製した樹脂組成物（以下、「ブレンド樹脂組成物」ともいう。）の水分散液において、（メタ）アクリル樹脂以外の樹脂は、（メタ）アクリル樹脂と相溶せずに部分的に偏在しやすいため、ブレンド樹脂組成物の水分散液は相分離を生じやすい傾向にあった。このようなブレンド樹脂組成物を用いてプライマー層を形成した場合、光学機能性層に対する接着性が十分に発揮されない場合があった。これは、（メタ）アクリル樹脂と（メタ）アクリル樹脂以外の樹脂との相溶性が悪いためであると考えられる。
【００２２】
本発明の樹脂組成物に含まれる（メタ）アクリル樹脂は、少なくとも、水性媒体と、水溶性樹脂及び水分散性樹脂から選ばれる、（メタ）アクリル樹脂以外の樹脂と、（メタ）アクリル樹脂を構成する単量体と、特定量の有機過酸化物と、を含む前駆体混合物中で、（メタ）アクリル樹脂を構成する単量体を重合して得られる。すなわち、上記（メタ）アクリル樹脂は、水溶性樹脂及び水分散性樹脂から選ばれる、（メタ）アクリル樹脂以外の樹脂を種樹脂（以下、「シード樹脂」ともいう。）としてシード重合を行うことで得られる。
シード重合は、例えば、水溶性樹脂及び水分散性樹脂から選ばれる（メタ）アクリル樹脂以外の樹脂が水性媒体に分散又は溶解した溶液に、（メタ）アクリル樹脂を構成する単量体及び有機過酸化物を加えて、水溶性樹脂及び水分散性樹脂から選ばれる（メタ）アクリル樹脂以外の樹脂を核とした重合反応である。シード重合により得られる樹脂粒子は、樹脂粒子の内部において、（メタ）アクリル樹脂と水溶性樹脂及び水分散性樹脂から選ばれる（メタ）アクリル樹脂以外の樹脂とが相互に絡み合った構造であると推察される。
少なくとも、シード重合により得られた（メタ）アクリル樹脂と、水溶性樹脂及び水分散性樹脂から選ばれる（メタ）アクリル樹脂以外の樹脂と、を含む樹脂組成物は、ブレンド樹脂組成物と比べて相分離が生じにくいので、本発明の樹脂組成物から形成されたプライマー層は、光学機能性層に対する接着性に優れる傾向がある。
【００２３】
また、本発明の樹脂組成物に含まれる（メタ）アクリル樹脂は、特定量の有機過酸化物を用いて、シード重合により得られたものである。重合開始剤として特定量の有機過酸化物を用いて、重合を行った場合、得られる（メタ）アクリル樹脂の主鎖は、枝分かれした構造を有する傾向にある。そのため、本発明に用いられる（メタ）アクリル樹脂は、主鎖が枝分かれした構造を有すると推察される。
本発明の樹脂組成物から形成されたプライマー層は、主鎖が枝分かれしていない一本鎖状の（メタ）アクリル樹脂を含む樹脂組成物から形成されたプライマー層に比べて、柔らかい傾向があるので、基材に対する濡れ性を向上させることが可能となる。そのため、光学機能性層と、プライマー層と、の収縮率が異なる場合であっても、光学機能性層に対するプライマー層の追従性が良好であるため、光学機能性層に対する接着性に優れると推測される。
【００２４】
また、（メタ）アクリル樹脂は、架橋性官能基を有する単量体に由来する構成単位を有し、本発明の樹脂組成物は、特定量の架橋剤を含むので、本発明の樹脂組成物より形成されたプライマー層は、適度な硬さが付与されている。プライマー層が、適度な硬さを有することで、プライマー層に力が加わった場合であっても力が分散されやすくなり、基材及び光学機能性層からの剥がれを生じ難くすることが可能になる。
【００２５】
このように、本発明の樹脂組成物は、柔らかさと硬さとを兼ね備えたプライマー層を形成することが可能であるため、光学機能性層に対する接着性に優れると推察される。
以下、本発明の樹脂組成物に用いられる各成分の詳細について説明する。
【００２６】
＜（メタ）アクリル樹脂＞
本発明の樹脂組成物は、架橋性官能基を有する単量体に由来する構成単位を有する（メタ）アクリル樹脂（以下、「特定（メタ）アクリル樹脂」ともいう。）を含有する。
本発明の樹脂組成物に用いられる（メタ）アクリル樹脂は、少なくとも、後述の水性媒体と、水溶性樹脂及び水分散性樹脂から選ばれる（メタ）アクリル樹脂以外の樹脂（以下、「（メタ）アクリル樹脂以外の特定樹脂」ともいう。）と、（メタ）アクリル樹脂を構成する単量体と、特定量の有機過酸化物と、を含む前駆体混合物中で前記（メタ）アクリル樹脂を構成する単量体を重合して得られる。即ち、シード樹脂として、（メタ）アクリル樹脂以外の特定樹脂と、特定（メタ）アクリル樹脂を構成する単量体とをシード重合して得られる。
【００２７】
本発明の樹脂組成物に用いられる特定（メタ）アクリル樹脂は、架橋性官能基を有する単量体に由来する構成単位を含有するので、後述の架橋剤と架橋反応することが可能となる。このため、本発明の樹脂組成物から形成されたプライマー層は、架橋構造を有することで適度な硬さが付与され、光学機能性層及び基材に対する接着性が向上する傾向がある。
【００２８】
架橋性官能基を有する単量体としては、後述する架橋剤と架橋構造を形成可能であれば、特に制限はされない。架橋性官能基を有する単量体としては、カルボキシ基、メチロール基、水酸基、グリシジル基、アミド基、三級アミノ基などを有する単量体が挙げられる。架橋性官能基を有する単量体は、１種を単独で使用してもよく、２種以上を併用してもよい。
これらの中でも、架橋剤との反応性の観点から、架橋性官能基としては、カルボキシ基、メチロール基、水酸基及びグリシジル基からなる群より選択される少なくとも１種であることが好ましく、カルボキシ基、メチロール基及び水酸基からなる群より選択される少なくとも１種であることより好ましく、カルボキシ基、及びメチロール基の少なくとも一方であることが更に好ましい。
【００２９】
また、柔らかさと硬さを両立して接着性を向上させる観点から、（メタ）アクリル樹脂は、架橋性官能基を有する単量体に由来する構成単位を２種以上含有することが好ましく、カルボキシ基、及び水酸基の少なくとも一方を有する単量体に由来する構成単位とメチロール基を有する単量体に由来する構成単位とを含有することがより好ましく、カルボキシ基を有する単量体に由来する構成単位とメチロール基を有する単量体に由来する構成単位とを含有することが更に好ましい。
【００３０】
カルボキシ基を有する単量体としては、特に制限はなく、例えば、アクリル酸、メタクリル酸、マレイン酸、無水マレイン酸、フマル酸、クロトン酸、イタコン酸、シトラコン酸、桂皮酸、２−（メタ）アクリロイルオキシエチルコハク酸、マレイン酸モノヒドロキシエチル（メタ）アクリレート、フマル酸モノヒドロキシエチル（メタ）アクリレート、フタル酸モノヒドロキシエチル（メタ）アクリレート、１，２−ジカルボキシシクロヘキサンモノヒドロキシエチル（メタ）アクリレート、（メタ）アクリル酸ダイマー及びω−カルボキシ−ポリカプロラクトンモノ（メタ）アクリレートが挙げられる。なお、ω−カルボキシ−ポリカプロラクトンモノ（メタ）アクリレートにおけるカプロラクトン単位の数は２が好ましい。
カルボキシ基を有する単量体は、１種を単独で使用してもよく、２種以上を併用してもよい。
【００３１】
後述の架橋剤との反応性の観点からは、カルボキシ基を有する単量体としては、アクリル酸、メタクリル酸、イタコン酸及びω−カルボキシ−ポリカプロラクトンモノ（メタ）アクリレートからなる群より選択される少なくとも１種を含むことが好ましく、アクリル酸、メタクリル酸、及びω−カルボキシ−ポリカプロラクトンモノ（メタ）アクリレートからなる群より選択される少なくとも１種を含むことがより好ましく、ω−カルボキシ−ポリカプロラクトンモノ（メタ）アクリレートを含むことが更に好ましい。
【００３２】
メチロール基を有する単量体としては、特に制限されず、例えば、Ｎ−メチロールアクリルアミド、Ｎ−メチロールメタクリルアミド、ジメチロールアクリルアミド、ジメチロールメタクリルアミド、Ｎ−ブチロールアクリルアミド及びＮ−ブチロールメタクリルアミドが挙げられる。
これらの中でも、後述する自己架橋反応性の観点から、メチロール基を有する単量体としては、Ｎ−メチロールアクリルアミドを含むことが好ましい。
【００３３】
水酸基を有する単量体としては、例えば、２−ヒドロキシエチル（メタ）アクリレート、４−ヒドロキシブチル（メタ）アクリレート、２−ヒドロキシプロピル（メタ）アクリレート、３−ヒドロキシプロピル（メタ）アクリレート、６−ヒドロキシヘキシル（メタ）アクリレート、１０−ヒドロキシデシル（メタ）アクリレート、１２−ヒドロキシラウリル（メタ）アクリレート及び３−メチル−３−ヒドロキシブチル（メタ）アクリレートが挙げられる。
【００３４】
グリシジル基を有する単量体としては、例えば、グリシジル（メタ）アクリレート、３，４−エポキシシクロヘキシルメチル（メタ）アクリレート、グリシジルビニルエーテル、３，４−エポキシシクロヘキシルビニルエーテル、グリシジル（メタ）アリルエーテル、３，４−エポキシシクロヘキシル（メタ）アリルエーテルが挙げられる。
【００３５】
アミド基を有する単量体としては、例えば、アクリルアミド、メタクリルアミド、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−ブトキシメチル（メタ）アクリルアミド、Ｎ−ｔｅｒｔ−ブチルアクリルアミド、Ｎ−オクチルアクリルアミド、ジアセトンアクリルアミドが挙げられる。
【００３６】
三級アミノ基を有する単量体としては、例えば、ジメチルアミノエチル（メタ）アクリレート、ジエチルアミノエチル（メタ）アクリレート、ジメチルアミノプロピル（メタ）アクリルアミドが挙げられる。
【００３７】
架橋性官能基を有する単量体に由来する構成単位の含有率は、（メタ）アクリル樹脂の全構成単位に対して０．０１質量％〜３０.０質量％であることが好ましい。
架橋性官能基を有する単量体に由来する構成単位の含有率が、上記範囲内にあると、プライマー層に適度な硬さを付与することが可能となり、基材からの剥がれを抑制できる傾向がある。
上記観点から、架橋性官能基を有する単量体に由来する構成単位の含有率としては、（メタ）アクリル樹脂の全構成単位に対して、０．１質量％〜２５.０質量％が好ましく、０．５質量％〜２０.０質量％がより好ましく、１．０質量％〜１５.０質量％が更に好ましい。
なお、本発明の樹脂組成物に用いられる前駆体混合物が、後述する反応性乳化剤を含む場合、特定（メタ）アクリル樹脂は、構造的には後述する反応性乳化剤に由来する構造を有する。本明細書において、架橋性官能基を有する単量体に由来する構成単位の含有率は、後述する反応性乳化剤に由来する構成単位を除いた全構成単位に対する含有率を意味する。
以下に説明する単量体に由来する構成単位の含有率を求める場合にも同様とする。
【００３８】
本発明の樹脂組成物に用いられる（メタ）アクリル樹脂が、架橋性官能基を有する単量体に由来する構成単位として、カルボキシ基を有する単量体を含む場合、カルボキシ基を有する単量体に由来する構成単位の含有率は、（メタ）アクリル樹脂の全構成単位に対して、０．０１質量％〜２５.０質量％が好ましい。
カルボキシ基を有する単量体に由来する構成単位の含有率が０．０１質量％以上であると、カルボキシ基を有する単量体は、樹脂粒子の表層付近に局在する傾向にあるため、後述する架橋剤と反応して、樹脂粒子間に架橋構造を形成して、プライマー層に適度な硬さを付与する傾向がある。カルボキシ基を有する単量体に由来する構成単位の含有率が２５．０質量％以下であると、樹脂粒子間の架橋構造の形成が適度に抑制されて、プライマー層が硬くなすぎず、光学機能性層及び基材に対する接着性が向上する傾向がある。
上記観点から、カルボキシ基を有する単量体に由来する構成単位の含有率としては、（メタ）アクリル樹脂の全構成単位に対して、０．１質量％〜１５質量％がより好ましく、０．５質量％〜１０.０質量％が更に好ましく、１質量％〜８質量％が特に好ましい。
【００３９】
本発明の樹脂組成物に用いられる（メタ）アクリル樹脂が、架橋性官能基を有する単量体に由来する構成単位として、メチロール基を有する単量体を有する場合、メチロール基を有する単量体に由来する構成単位の含有率は、（メタ）アクリル樹脂の全構成単位に対して、０．０１質量％〜５.０質量％が好ましい。
メチロール基を有する単量体に由来する構成単位の含有率が、０．０１質量％以上であると、樹脂粒子内部でのメチロール基の自己架橋性により、プライマー層に適度な硬さを付与できる傾向がある。また、メチロール基を有する単量体に由来する構成単位の含有率が、５.０質量％以下であると、架橋構造の形成が適度に抑制されて、プライマー層が硬くなりすぎず、かつ、光学機能性層及び基材に対する接着性が向上する傾向がある。
上記観点から、メチロール基を有する単量体に由来する構成単位の含有率としては、（メタ）アクリル樹脂の全構成単位に対して、０．０５質量％〜３.０質量％がより好ましく、０．１質量％〜２.０質量％が更に好ましく、０．１質量％〜１．０質量％が特に好ましい。
なお、メチロール基は、自己架橋して架橋構造を形成する場合と、架橋剤と反応して架橋構造を形成する場合とがある。
【００４０】
本発明の樹脂組成物に用いられる（メタ）アクリル樹脂は、上記架橋性官能基を有する単量体に由来する構成単位に加えて、更に、アルキル（メタ）アクリレートに由来する構成単位を含んでもいてもよい。
【００４１】
本発明の樹脂組成物に用いられる（メタ）アクリル樹脂が、アルキル（メタ）アクリレートに由来する構成単位を含む場合、アルキル（メタ）アクリレートとしては、無置換のアルキル（メタ）アクリレートが好ましく、その種類は特に制限されない。アルキル（メタ）アクリレートのアルキル基は、直鎖状又は分岐鎖状のいずれであってもよい。アルキル（メタ）アクリレートのアルキル基の炭素数は、１〜１８の範囲が好ましく、１〜１２の範囲がより好ましい。アルキル基の炭素数が上記の範囲内であると、適用される光学機能性層の材質に関わらず、光学機能性層と基材との双方に対する接着性に優れる傾向がある。
【００４２】
アルキル（メタ）アクリレートとしては、例えば、メチル（メタ）アクリレート、エチル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、ｎ−ノニル（メタ）アクリレート、イソノニル（メタ）アクリレート、ｎ−デシル（メタ）アクリレート、ｎ−ドデシル（メタ）アクリレート、ステアリル（メタ）アクリレート、シクロヘキシル（メタ）アクリレート及びイソボルニル（メタ）アクリレートが挙げられる。
アルキル（メタ）アクリレートは、１種を単独で使用してもよく、２種以上を併用してもよい。
【００４３】
接着性の観点から、アルキル（メタ）アクリレートとしては、メチル（メタ）アクリレート、エチル（メタ）アクリレート及びｎ−ブチル（メタ）アクリレートからなる群より選択される少なくとも１種を含むことが好ましい。
【００４４】
光学機能性層と基材との双方に対する接着性を向上させる観点から、アルキル（メタ）アクリレートに由来する構成単位の含有率としては、（メタ）アクリル樹脂の全構成単位に対して、７０.０質量％〜９９．９９質量％が好ましく、８５.０質量％〜９９．９質量％がより好ましく、８０.０質量％〜９９．０質量％が更に好ましい。
【００４５】
本発明に用いられる（メタ）アクリル樹脂は、本発明の効果が発揮される範囲内において、架橋性官能基を有する単量体に由来する構成単位及びアルキル（メタ）アクリレートに由来する構成単位以外のその他の単量体に由来する構成単位（以下、「その他の構成単位」ともいう。）を含んでもいてもよい。その他の構成単位を構成する単量体は、架橋性官能基を有する単量体と共重合できるものであれば特に制限されず、目的に応じて適宜選択することができる。
【００４６】
その他の構成単位を構成する単量体としては、例えば、多官能アクリル系単量体、及び芳香族モノビニル単量体が挙げられる。
【００４７】
多官能アクリル系単量体としては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、カプロラクトン変性ジシクロペンテニルジ（メタ）アクリレート、エチレンオキシド変性ジ（メタ）アクリレート、ジ（メタ）アクリロキシエチルイソシアヌレート、トリシクロデカンジメタノール（メタ）アクリレート、ジメチロールジシクロペンタンジ（メタ）アクリレート、エチレンオキシド変性ヘキサヒドロフタル酸ジ（メタ）アクリレート、トリシクロデカンジメタノール（メタ）アクリレート、ネオペンチルグリコール変性トリメチルプロパンジ（メタ）アクリレート、トリメチロールプロパントリ（メタ）アクリレート、ジペンタエリスリトールトリ（メタ）アクリレート、ジグリセリンテトラ（メタ）アクリレート、ペンタエリスリトールテトラ（メタ）アクリレート、ジペンタエリスリトールヘキサ（メタ）アクリレートが挙げられる。
【００４８】
芳香族モノビニル単量体としては、例えば、スチレン、α−メチルスチレン、ｔ−ブチルスチレン、ｐ−クロロスチレン、クロロメチルスチレン、ビニルトルエンが挙げられる。
【００４９】
本発明の樹脂組成物に用いられる特定（メタ）アクリル樹脂の重量平均分子量（Ｍｗ）としては、５００,０００〜３,０００,０００が好ましく、１，０００,０００〜２,８００,０００がより好ましく、１，５００,０００〜２，５００,０００が更に好ましい。
【００５０】
特定（メタ）アクリル樹脂の重量平均分子量（Ｍｗ）は、下記の方法により測定された値である。
（重量平均分子量（Ｍｗ）の測定方法）
下記（１）〜（３）に従って測定する。
（１）（メタ）アクリル樹脂の溶液を剥離紙に塗布し、常温で１昼夜乾燥し、フィルム状の（メタ）アクリル樹脂を得る。
（２）上記（１）で得られたフィルム状の（メタ）アクリル樹脂を１ｍＭのリチウムブロマイドが含有したジメチルホルムアミドにて固形分０．５質量％になるように溶解させる。その後、メンブレンフィルター（ＨＰＬＣ  Ｍｉｌｌｅｘ−ＬＨ、孔径０．４５μｍ、
直径２５ｍｍ）にて溶解液をろ過する。
（３）下記条件にて、ゲルパーミエーションクロマトグラフィー（ＧＰＣ）を用いて、標準ポリスチレン換算値として、（メタ）アクリル樹脂の重量平均分子量（Ｍｗ）を測定する。
（条件）
ＧＰＣ：ＧＬ７４２０  ＧＰＣ（ジーエルサイエンス株式会社製）
カラム：ＳＨＯＤＥＸ  ＳＢ−８０６Ｍ  ＨＱ（昭和電工株式会社製）使用
移動相溶媒：１ｍＭリチウムブロマイド含有ジメチルホルムアミド
流速：０．５ｍｌ／ｍｉｎ
カラム温度：４０℃
【００５１】
本発明の樹脂組成物に用いられる特定（メタ）アクリル樹脂のガラス転移温度（Ｔｇ）としては、−１０℃〜１２０℃が好ましい。特定（メタ）アクリル樹脂のＴｇが１２０℃以下であると、水性媒体に分散した樹脂の粒子が大きくなり過ぎず、プライマー層を形成したときに均一な塗膜が得られやすく、接着性に優れる傾向がある。また、特定（メタ）アクリル樹脂のＴｇが−１０℃以上であると、フィルム延伸工程における熱処理の際に、基材との接着性に優れる傾向がある。特定（メタ）アクリル樹脂のＴｇは、同様の観点から、１０℃〜１２０℃がより好ましく、２０℃〜８０℃が更に好ましい。
【００５２】
特定（メタ）アクリル樹脂のガラス転移温度（Ｔｇ）は、下記式の計算により求められるモル平均ガラス転移温度である。
１／Ｔｇ＝ｍ１／Ｔｇ１＋ｍ２／Ｔｇ２＋・・・＋ｍ(ｋ−１)／Ｔｇ(ｋ−１)＋ｍｋ／Ｔｇｋ
・・・（式１）
式１中、Ｔｇ１、Ｔｇ２、・・・、Ｔｇ(ｋ−１)、Ｔｇｋは、（メタ）アクリル樹脂を構成する各単量体を単独重合体としたときの絶対温度（Ｋ）で表されるガラス転移温度である。ｍ１、ｍ２、・・・、ｍ(ｋ−１)、ｍｋは、（メタ）アクリル樹脂を構成する各単量体のモル分率をそれぞれ表し、ｍ１＋ｍ２＋・・・＋ｍ(ｋ−１)＋ｍｋ＝１である。
【００５３】
なお、「単独重合体としたときの絶対温度（Ｋ）で表されるガラス転移温度」は、その単量体を単独で重合して製造した単独重合体の絶対温度（Ｋ）で表されるガラス転移温度をいう。単独重合体のガラス転移温度は、その単独重合体を、示差走査熱量測定装置（ＤＳＣ）（セイコーインスツルメンツ株式会社製、ＥＸＳＴＡＲ６０００）を用い、窒素気流中、測定試料１０ｍｇ、昇温速度１０℃／分の条件で測定を行い、得られたＤＳＣカーブの変曲点を、単独重合体のガラス転移温度としたものである。
【００５４】
代表的な単量体の「単独重合体のセルシウス温度（℃）で表されるガラス転移温度」は、メチルアクリレートは５℃であり、メチルメタクリレートは１０３℃であり、エチルアクリレートは−２７℃であり、ｎ−ブチルアクリレートは−５７℃であり、２−エチルヘキシルアクリレートは−７６℃であり、２−ヒドロキシエチルアクリレートは−１５℃であり、４−ヒドロキシブチルアクリレートは−３９℃であり、ｔ−ブチルアクリレートは４１℃であり、アクリル酸は１６３℃であり、メタクリル酸は１８５℃であり、ω−カルボキシ−ポリカプロラクトン（ｎ≒２）モノ（メタ）アクリレートは−３０℃であり、Ｎ−メチロールアクリルアミドは１１０℃であり、ベンジルアクリレートは６℃であり、ベンジルメタクリレートは５４℃であり、フェノキシエチルアクリレートは−２２℃であり、フェノキシエチルメタクリレートは５４℃である。例えば、単独重合体のガラス転移温度が異なる単量体を用いることで、特定（メタ）アクリル樹脂のガラス転移温度（Ｔｇ）を適宜調整できる。
なお、絶対温度（Ｋ）から２７３を引くことで絶対温度（Ｋ）をセルシウス温度（℃）に換算可能であり、セルシウス温度（℃）に２７３を足すことでセルシウス温度（℃）を絶対温度（Ｋ）に換算可能である。
【００５５】
光学機能性層と基材との双方に対する接着性の観点から、樹脂組成物に用いられる特定（メタ）アクリル樹脂の含有率は、樹脂組成物の固形分の総質量に対して、２０.０質量％〜９５.０質量％が好ましく、２５.０質量％〜９０.０質量％がより好ましい。
なお、「固形分」とは、樹脂組成物から水性媒体を除去した残渣量である。
【００５６】
＜（メタ）アクリル樹脂以外の特定樹脂＞
本発明の樹脂組成物は、水溶性樹脂及び水分散性樹脂から選ばれる（メタ）アクリル樹脂以外の樹脂（（メタ）アクリル樹脂以外の特定樹脂）を含む。また、本発明の樹脂組成物において、特定（メタ）アクリル樹脂を構成する単量体と、シード樹脂として（メタ）アクリル樹脂以外の特定樹脂と、を用いて重合（シード重合）することで、特定（メタ）アクリル樹脂が得られる。
シード重合により得られた特定（メタ）アクリル樹脂は、樹脂内部が特定（メタ）アクリル樹脂と（メタ）アクリル樹脂以外の特定樹脂とが絡みあった構造を有すると推察される。そのため、特定（メタ）アクリル樹脂と、（メタ）アクリル樹脂以外の特定樹脂と、の相溶性をより向上することが可能となり、本発明の樹脂組成物は、相分離が生じにくい傾向がある。本発明の樹脂組成物から形成されたプライマー層は、光学機能性層と基材との双方に対して、優れた接着性を発揮することが可能となる。
【００５７】
本明細書において水溶性樹脂とは、２３℃の水に対して、１質量％以上溶解する樹脂を意味する。また、本明細書において水分散性樹脂とは、分子内に疎水性の部分（疎水性部分）と親水性の部分（親水性部分）とを有する樹脂であり、水性媒体に当該樹脂を分散させた場合、水性媒体中に樹脂粒子を形成し、かつ、樹脂粒子が水性媒体中に分散している状態を示す樹脂を意味する。
【００５８】
本発明の樹脂組成物に用いられる（メタ）アクリル樹脂以外の特定樹脂としては、特に制限はなく、ポリウレタン樹脂、ポリエステル樹脂、ポリビニルアルコール樹脂等が挙げられる。（メタ）アクリル樹脂以外の特定樹脂は、１種を単独で使用してもよく、２種以上を併用してもよい。
これらの中でも、水性媒体に対する分散性又は溶解性が良好である点から、（メタ）アクリル樹脂以外の特定樹脂としては、ポリエステル樹脂及びポリウレタン樹脂から選ばれる少なくとも一方を用いることが好ましく、ポリエステル樹脂及びポリウレタン樹脂の両方を用いることがより好ましい。
（メタ）アクリル樹脂以外の特定樹脂として、ポリエステル樹脂及びポリウレタン樹脂から選ばれる少なくとも一方を用いて、（メタ）アクリル樹脂を構成する単量体とシード重合を行った場合、シードとなるポリエステル樹脂及びポリウレタン樹脂から選ばれる少なくとも一方を核として、単量体が重合して（メタ）アクリル樹脂が形成されるため、シードとなるポリエステル樹脂及びポリウレタン樹脂から選ばれる少なくとも一方と（メタ）アクリル樹脂とが相互に絡み合った構造を有することが可能になり、光学機能性層と基材の双方に対して接着性が向上する傾向がある。
【００５９】
ポリエステル樹脂としては、例えば、多価カルボン酸と多価アルコールとの反応により得られる化合物が挙げられる。
【００６０】
多価カルボン酸としては、例えば、脂肪族ジカルボン酸（シュウ酸、マロン酸、マレイン酸、フマル酸、シトラコン酸、イタコン酸、グルタコン酸、コハク酸、アルケニルコハク酸、アジピン酸、セバシン酸など）、脂環式ジカルボン酸（シクロヘキサンジカルボン酸など）、芳香族ジカルボン酸（テレフタル酸、イソフタル酸、フタル酸、ナフタレンジカルボン酸など）並びにこれらの無水物、又はこれらの低級（例えば、炭素数１〜５）アルキルエステルが挙げられる。これらの中でも、多価カルボン酸としては、水性媒体に対する分散性又は溶解性の観点から、脂肪族ジカルボン酸が好ましい。
多価カルボン酸は、１種を単独で使用してもよく、２種以上を併用してもよい。
【００６１】
多価アルコールとしては、脂肪族ジオール（エチレングリコール、ジエチレングリコール、トリエチレングリコール、プロピレングリコール、ブタンジオール、ヘキサンジオール、ネオペンチルグリコールなど）、脂環式ジオール（シクロヘキサンジオール、シクロヘキサンジメタノール、水添ビスフェノールＡなど）、芳香族ジオール（ビスフェノールＡのエチレンオキサイド付加物、ビスフェノールＡのプロピレンオキサイド付加物など）等の２価のアルコール、グリセリン、トリメチロールプロパン、ペンタエリスリトール等の３価以上のアルコールなどが挙げられる。
これらの中でも、多価アルコールとしては、水性媒体に対する分散性又は溶解性の観点から、脂肪族ジオールが好しい。
多価アルコールは、１種を単独で使用してもよく、２種以上を併用してもよい。
【００６２】
ポリエステル樹脂は、公知の合成方法により合成されたもの又は市販品を用いてもよい。市販品としては、例えば、互応化学工業株式会社製の「プラスコートＺ−６８７」、「Ｚ−６９０」、「Ｚ−２２１」、「Ｚ−４４６」、「Ｚ−５６１」、「Ｚ−４５０」、「Ｚ−５６５」、「Ｚ−８５０」、「Ｚ−３３０８」、「ＲＺ−１０５」、「ＲＺ−５７０」、「Ｚ−７３０」、「ＲＺ−１４２」、高松油脂株式会社製の「ペスレジンＡ−１１０」、「Ａ−１２４ＧＰ」、「Ａ−５２０」、「Ａ−６４０」、「Ａ−６８０」、ＤＩＣ株式会社製の「ハイドランＨＷ３５０」などの製品名で販売されているものが挙げられる。
これらの中でも、水性媒体に対する分散性又は溶解性の観点から、ポリエステル樹脂の市販品としては、高松油脂株式会社製の「Ａ−６４０」、「Ａ−６８０」の少なくとも１種を用いることが好ましく、「Ａ−６４０」を用いることがより好ましい。
【００６３】
ポリエステル樹脂の重量平均分子量（Ｍｗ）としては、５,０００〜１００,０００が好ましい。安定した粒子を製造する観点から、ポリエステル樹脂の重量平均分子量（Ｍｗ）としては、５,０００〜８０,０００が好ましく、５,０００〜５０,０００がより好ましい。なお、重量平均分子量（Ｍｗ）は、以下の方法により測定することができる。
【００６４】
ポリエステル樹脂の重量平均分子量（Ｍｗ）は、下記の方法によりそれぞれ測定された値である。
（重量平均分子量（Ｍｗ）の測定方法）
下記（１）〜（３）に従って測定する。
（１）ポリエステル樹脂を剥離紙に塗布し、１００℃で２分間乾燥し、フィルム状のポリエステル樹脂を得る。
（２）上記（１）で得られたフィルム状のポリエステル樹脂をテトラヒドロフランにて固形分０．２質量％になるように溶解させる。
（３）下記条件にて、ゲルパーミエーションクロマトグラフィー（ＧＰＣ）を用いて、標準ポリスチレン換算値として、ポリエステル樹脂の重量平均分子量（Ｍｗ）を測定する。
（条件）
ＧＰＣ：ＨＬＣ−８２２０  ＧＰＣ〔東ソー株式会社製〕
カラム：ＴＳＫ−ＧＥＬ  ＧＭＨＸＬ４本使用
移動相溶媒：テトラヒドロフラン（ＴＨＦ）
流速：０．６ｍｌ／ｍｉｎ
カラム温度：４０℃
【００６５】
ポリウレタン樹脂としては、例えば、ポリイソシアネートと多価アルコールとの反応によって得られる化合物を挙げられる。
【００６６】
ポリイソシアネートとしては、例えば、トリレンジイソシアネート、ジフェニルメタンイソシアネート、ポリメチレンポリフェニレンポリイソシアネート等に代表される芳香族ポリイソシアネート、ヘキサメチレンジイソシアネート、キシレンイソシアネート等に代表される脂肪族ポリイソシアネートなどの多官能イソシアネートが挙げられる。ポリイソシアネートは、１種を単独で使用してもよく、２種以上を併用してもよい。
【００６７】
多価アルコールとしては、例えば、ポリエーテルポリオール、ポリエステルポリオール、ポリアクリレートポリオール、ポリカーボネートポリオール等が挙げられる。多価アルコールは、１種を単独で使用してもよく、２種以上を併用してもよい。
【００６８】
また、水性媒体に対する分散性又は溶解性が良好であるポリウレタン樹脂が得られる点から、多価アルコールとしては、アニオン性官能基を有する多価アルコールを用いることが好ましい。アニオン性官能基を有する多価アルコールと、上記ポリイソシアネートとを反応させることにより、ポリウレタン樹脂中にアニオン性官能基を導入することが可能となる。
【００６９】
アニオン性官能基を有する多価アルコールとしては、例えば、グリセリン酸、ジオキシマレイン酸、ジオキシフマル酸、酒石酸、ジメチロールプロピオン酸、ジメチロールブタン酸、２，２−ジメチロール吉草酸、２，２−ジメチロールペンタン酸、４，４−ジ（ヒドロキシフェニル）吉草酸、４，４−ジ（ヒドロキシフェニル）酪酸などの脂肪族カルボン酸や２，６−ジオキシ安息香酸などの芳香族カルボン酸などが挙げられる。
【００７０】
ポリウレタン樹脂としては、主鎖構造中にエステル結合を有するポリエステル系ウレタン樹脂、主鎖構造中にエーテル結合を有するポリエーテル系ウレタン樹脂、主鎖構造中にエステル結合及びエーテル結合を有するエステル・エーテル系ウレタン樹脂を使用することが好ましい。
なお、本明細書において樹脂の主鎖とは、重合性不飽和基同士の反応により伸長した部分を意味する。
【００７１】
ポリウレタン樹脂は、公知の合成方法により合成されたもの又は市販品を用いてもよい。市販品としては、例えば、ＤＩＣ株式会社製の「ハイドランＡＤＳ−１１０」、「ハイドランＡＤＳ−１２０」、「ハイドランＫＵ−４００ＳＦ」、「ハイドランＨＷ−３１１」、「ハイドランＨＷ−３１２Ｂ」、「ハイドランＨＷ−３３３」、「ハイドランＡＰ−２０」、「ハイドランＡＰＸ−１０１Ｈ」、「ハイドランＡＰ−６０ＬＭ」や、第一工業製薬株式会社製の「スーパーフレックス１０７Ｍ」、「スーパーフレックス１５０」、「スーパーフレックス１５０ＨＳ」、「スーパーフレックス２１０」、「スーパーフレックス４１０」、「スーパーフレックス４２０ＮＳ」、「スーパーフレックス４６０」、「スーパーフレックス４６０Ｓ」、「スーパーフレックス７００」、「スーパーフレックス７５０」、「スーパーフレックス８４０」や、三井化学株式会社製の「タケラックＷ−６０１０」、「タケラックＷ−６０２０」、「タケラックＷ−５１１」、「タケラックＷＳ−６０２１」、「タケラックＷＳ−５０００」や、ＤＳＭ社製の「ＮｅｏＲｅｚ  Ｒ９６７９」、「ＮｅｏＲｅｚ  Ｒ９６３７」、「ＮｅｏＲｅｚ  Ｒ９６６」、「ＮｅｏＲｅｚ  Ｒ９７２」などの製品名で販売されているものが挙げられる。
これらの中でも、水性媒体に対する分散性又は溶解性の観点から、ポリウレタン樹脂の市販品としては、第一工業製薬株式会社製の「スーパーフレックス１５０」が好ましい。
【００７２】
ポリウレタン樹脂の重量平均分子量（Ｍｗ）としては、５,０００〜１００,０００が好ましい。安定した粒子を製造する観点から、ポリウレタン樹脂の重量平均分子量（Ｍｗ）としては、５,０００〜８０,０００が好ましく、５,０００〜５０,０００がより好ましい。なお、ポリウレタン樹脂の重量平均分子量（Ｍｗ）は、既述のポリエステル樹脂の重量平均分子量の測定方法と同様の方法により測定することができる。
【００７３】
光学機能性層及び基材に対する接着性を向上させる観点から、樹脂組成物における（メタ）アクリル樹脂以外の特定樹脂の含有率としては、樹脂組成物の固形分の総質量に対して５.０質量％〜８０.０質量％が好ましく、１０.０質量％〜６０.０質量％がより好ましい。
【００７４】
シード重合に用いられる（メタ）アクリル樹脂以外の特定樹脂の割合としては、樹脂組成物に含まれる特定（メタ）アクリル樹脂以外の特定樹脂の全質量に対して、６０.０質量％以上が好ましい。シード重合に用いられる（メタ）アクリル樹脂以外の特定樹脂の割合が６０.０質量％以上であると、特定（メタ）アクリル樹脂と（メタ）アクリル樹脂以外の特定樹脂との絡み合いが十分に形成されるため、光学機能性層と基材との双方に対する接着性が向上する傾向がある。同様の観点から、シード重合に用いられる（メタ）アクリル樹脂以外の特定樹脂の割合としては、８０.０質量％以上がより好ましく、９０.０質量％以上が更に好ましい。
【００７５】
＜水性媒体＞
本発明の樹脂組成物に用いられる前駆体混合物は、水性媒体を含む。水性媒体としては、特に制限されず、目的に応じて適宜選択できる。水性媒体としては、水、水とアルコール系溶媒との混合液などが挙げられる。
アルコール系溶媒としては、例えば、メチルアルコール、エチルアルコール及びプロピルアルコールが挙げられる。
中でも、樹脂粒子の安定性の観点からは、水性媒体としては、水が好ましい。
作業効率の観点から、本発明の樹脂組成物は、水性媒体を含むことが好ましく、前駆体混合物に由来する水性媒体を含むことがより好ましい。
本発明の樹脂組成物が水性媒体を含むと、特定（メタ）アクリル樹脂と、（メタ）アクリル樹脂以外の特定樹脂と、が水性媒体中に分散され、樹脂粒子が形成される。
【００７６】
本発明の樹脂組成物に用いられる前駆体混合物及び本発明の樹脂組成物における水性媒体の含有量は、特に制限されず、樹脂組成物の全質量に対して６０.０質量％〜９５.０質量％が好ましく、６５.０質量％〜９０.０質量％がより好ましく、７０.０質量％〜８５.０質量％が更に好ましい。
【００７７】
＜有機過酸化物＞
本発明の樹脂組成物に用いられる前駆体混合物は、有機過酸化物を含む。有機過酸化物は、重合開始剤として作用する。重合開始剤として有機過酸化物と、シード樹脂として（メタ）アクリル樹脂以外の特定樹脂と、特定（メタ）アクリル樹脂の構成成分である単量体と、水性媒体と、を含む前駆体混合物を用いて、シード重合を行った場合、主鎖が枝分かれした構造を有する特定（メタ）アクリル樹脂を得ることが可能となる。本発明の樹脂組成物から形成されたプライマー層は、主鎖が枝分かれていない一本鎖状の（メタ）アクリル樹脂を含む樹脂組成物から形成されたプライマー層に比べて、柔らかい傾向があり、基材及び光学機能性層に対する接着性を向上させることが可能となる。
【００７８】
有機過酸化物としては、通常のシード重合に使用できる有機過酸化物の重合開始剤であれば、特に制限なく、公知のものを使用することができる。有機過酸化物としては、過酸化ベンゾイル、過酸化ラウロイル、ジ−ｔ−ブチルパーオキシヘキサヒドロテレフタレート、ｔ−ブチルパーオキシ−２−エチルヘキサノエート、１，１−ｔ−ブチルパーオキシ−３，３，５−トリメチルシクロヘキサン、ｔ−ブチルパーオキシイソプロピルカーボネート、ｔ−ブチルヒドロパーオキサイド、クメンヒドロパーオキサイド、ｔ−ブチルパーオキシピバレート、ｔ−ヘキシルパーオキシピバレートなどが挙げられる。
これらの中でも、特定（メタ）アクリル樹脂を適度に枝分かれさせて接着性を向上させる観点から、有機過酸化物としては、ｔ−ブチルパーオキシピバレート及びｔ−ヘキシルパーオキシピバレートの少なくとも１種が好ましい。
有機過酸化物は、１種を単独で使用してもよく、２種以上を併用してもよい。
【００７９】
本発明の樹脂組成物に用いられる有機過酸化物の含有量は、特定（メタ）アクリル樹脂を構成する単量体の合計１００質量部に対して０．０５質量部〜５．０質量部である。
有機過酸化物の含有量が、０．０５質量部未満であると、主鎖が枝分かれした構造を有する特定（メタ）アクリル樹脂を得られにくい傾向があり、本発明の樹脂組成物から形成されたプライマー層は、硬くなりすぎて、光学機能性層と基材の双方に対して接着性に劣る可能性がある。また、有機過酸化物の含有量が、５．０質量部を超えると、主鎖が枝分かれした構造を有する特定（メタ）アクリル樹脂が多く得られすぎて、本発明の樹脂組成物から形成されたプライマー層が柔らかくなりすぎてしまい、光学機能性層と基材の双方に対して接着性に劣る可能性がある。
上記観点から、有機過酸化物の含有量は、特定（メタ）アクリル樹脂を構成する単量体の合計１００質量部に対して、０．１質量部〜４．０質量部が好ましく、０．５質量部〜３．０質量部がより好ましく、０．５質量部〜２．０質量部が更に好ましい。
【００８０】
＜その他の重合開始剤＞
本発明の樹脂組成物に用いられる前駆体混合物は、本発明の効果を発揮する範囲において、有機過酸化物以外のその他の重合開始剤を含んでもよい。
その他の重合開始剤としては、過硫酸カリウム、過硫酸アンモニウム、過硫酸ナトリウム、過酸化水素に代表される無機過酸化物や、アゾビスイソブチロニトリル、アゾビス−４−メトキシ−２，４−ジメチルバレロニトリル、アゾビスシクロヘキサノン−１−カルボニトリル、アゾジベンゾイル、４，４’−アゾビス（４−シアノバレリアン酸）に代表されるアゾ化合物が挙げられる。
【００８１】
本発明の樹脂組成物に用いられる前駆体混合物が、その他の重合開始剤を含む場合、その他の重合開始剤の含有量としては、特定（メタ）アクリル樹脂を構成する単量体の合計１００質量部に対して、５．０質量部以下が好ましく、１．０質量部以下がより好ましく、その他の重合開始剤を実質的に含まないことが特に好ましい。
なお、実質的に含まないとは、不可避的に混入したその他の重合開始剤の存在を許容するが、意図して添加されたその他の重合開始剤の存在は許容されないことを意味する。
具体的には、その他の重合開始剤の含有量としては、０．１質量部以下が更に好ましい。
【００８２】
＜反応性乳化剤＞
本発明の樹脂組成物に用いられる前駆体混合物は、さらに反応性乳化剤を含むことが好ましい。本発明の樹脂組成物に用いられる前駆体混合物が、水性媒体、（メタ）アクリル樹脂以外の特定樹脂、有機過酸化物、及び、特定（メタ）アクリル樹脂を構成する単量体に加えて、反応性乳化剤を含むことで、重合時の乳化安定性が良好となりやすく、樹脂組成物における樹脂粒子の分散状態が均一となりやすい傾向がある。そのため、本発明の樹脂組成物から形成されたプライマー層において、光学機能性層と基材の双方に対する接着性が向上する傾向がある。
なお、本明細書において、反応性乳化剤とは、少なくとも１以上のエチレン性不飽和基を有する界面活性剤を意味する。
また、本発明の樹脂組成物に用いられる前駆体混合物が反応性乳化剤を含む場合、特定（メタ）アクリル樹脂を構成する単量体と、反応性乳化剤とが、エチレン性不飽和基を介して共重合した特定（メタ）アクリル樹脂が製造される。
しかし、特定（メタ）アクリル樹脂を構成する単量体と、反応性乳化剤と、は反応性が低い。そのため、特定（メタ）アクリル樹脂を構成する反応性乳化剤は少ない。
そこで、上述したとおり、（メタ）アクリル樹脂における各構成単位の含有率は、反応性乳化剤に由来する構成単位を除いた全構成単位に対する含有率を意味するとした。
【００８３】
反応性乳化剤としては、エチレン性不飽和基を有する界面活性剤であれば特に制限はなく、公知のものを用いることができる。反応性乳化剤としては、例えば、エチレン性不飽和基を有するアニオン性界面活性剤、エチレン性不飽和基を有するノニオン性界面活性剤、エチレン性不飽和基を有するカチオン性界面活性剤及びエチレン性不飽和基を有する両性界面活性剤が挙げられる。これらの中でも、樹脂粒子の安定性の観点から、反応性乳化剤としては、エチレン性不飽和基を有するアニオン性界面活性剤及びエチレン性不飽和基を有するノニオン性界面活性剤の少なくとも一方を用いることが好ましく、エチレン性不飽和基を有するノニオン性界面活性剤を用いることがより好ましい。
反応性乳化剤は、１種を単独で使用してもよく、２種以上を併用してもよい。
【００８４】
エチレン性不飽和基を有するアニオン性界面活性剤としては、ポリオキシエチレン−１−（アリルオキシメチル）アルキルエーテル硫酸アンモニウム等のアルキルエーテル硫酸塩、ポリオキシエチレンノニルプロペニルフェニルエーテル硫酸アンモニウム等のアルキルベンゼンエーテル硫酸塩、ポリオキシエチレンアルキルエーテルリン酸エステル等のアルキルリン酸エステルなどが挙げられる。重合性の観点からエチレン性不飽和基を有するアニオン性界面活性剤としてはアルキルエーテル硫酸塩が好ましい。
【００８５】
エチレン性不飽和基を有するアニオン性界面活性剤としては、花王株式会社製の「ラテムルＰＤ−１０４」、第一工業製薬株式会社製の「アクアロンＫＨ−１０」、「アクアロンＨＳ−１０」、「アクアロンＢＣ−１０」、株式会社ＡＤＥＫＡ製の「アデカリアソープＳＲ−１０」、「アデカリアソープＳＲ−２０」、「アデカリアソープＳＥ−１０Ｎ」、「アデカリアソープＰＰ−７０」、日本乳化剤株式会社製の「アントックスＭＳ−６０」、「アントックスＭＳ−２Ｎ」などの製品名により市販されているものが挙げられる。
【００８６】
エチレン性不飽和基を有するノニオン性界面活性剤としては、ポリオキシエチレンアルキルエーテル等のアルキルエーテル、ポリオキシエチレンノニルプロペニルフェニルエーテル等のアルキルベンゼンエーテルなどが挙げられる。重合性の観点から、反応性のノニオン性界面活性剤としてはポリオキシエチレンアルキルエーテルが好ましい。
【００８７】
エチレン性不飽和基を有するノニオン性界面活性剤としては、株式会社ＡＤＥＫＡ製の「アデカリアソープ  ＥＲ−１０」、「アデカリアソープ  ＥＲ−２０」、「アデカリアソープ  ＥＲ−３０」、「アデカリアソープ  ＥＲ−４０」などの製品名により市販されているものが挙げられる。
【００８８】
（メタ）アクリル樹脂の水性媒体への分散性の観点から、反応性乳化剤の含有量としては、（メタ）アクリル樹脂を構成する単量体の合計１００質量部に対して、３．０質量部〜３０.０質量部が好ましく、５．０質量部〜２０.０質量部がより好ましく、７．０質量部〜１５.０質量部が更に好ましい。
【００８９】
＜非反応性乳化剤＞
本発明の樹脂組成物に用いられる前駆体混合物は、さらに、非反応性乳化剤を含んでいてもよい。本発明の樹脂組成物に用いられる前駆体混合物が、水性媒体、（メタ）アクリル樹脂以外の特定樹脂、有機過酸化物、及び、特定（メタ）アクリル樹脂を構成する単量体に加えて、非反応性乳化剤を含む場合、重合時の乳化安定性が良好となりやすく、樹脂組成物における樹脂粒子の分散状態が均一となりやすい傾向がある。そのため、本発明の樹脂組成物から形成されたプライマー層において、光学機能性層と基材の双方に対する接着性が向上する傾向がある。
なお、本明細書において非反応性乳化剤とは、エチレン性不飽和基を有さない界面活性剤を意味する。
【００９０】
樹脂組成物に用いられる非反応性乳化剤は、エチレン性不飽和基を有さない界面活性剤であれば特に制限はなく、公知のものを用いることができる。
非反応性乳化剤としては、例えば、エチレン性不飽和基を有さないアニオン性界面活性剤、エチレン性不飽和基を有さないノニオン性界面活性剤、エチレン性不飽和基を有さないカチオン性界面活性剤及びエチレン性不飽和基を有さない両性界面活性剤が挙げられる。これらの中でも、樹脂粒子の安定性の観点から、非反応性乳化剤としては、エチレン性不飽和基を有さないアニオン性界面活性剤及びエチレン性不飽和基を有さないノニオン性界面活性剤の少なくとも一方を用いることが好ましく、エチレン性不飽和基を有さないアニオン性界面活性剤及びエチレン性不飽和基を有さないノニオン性界面活性剤を用いることがより好ましい。
非反応性乳化剤は、１種を単独で使用してもよく、２種以上を併用してもよい。
【００９１】
エチレン性不飽和基を有さないアニオン性界面活性剤としては、ドデシルベンゼンスルホン酸ナトリウム等のアルキルベンゼンスルホン酸塩、ラウリル硫酸ナトリウム塩等のアルキル硫酸エステル塩、ポリオキシエチレンラウリルエーテル硫酸ナトリウム、ポリオキシエチレン多環フェニルエーテル等のポリオキシエチレンアルキルエーテル硫酸塩、ステアリン酸ソーダ石けん等の脂肪酸塩、カルボキシメチルセルロース等のセルロース誘導体などが挙げられる。重合性の観点から、エチレン性不飽和基を有さないアニオン性界面活性剤としては、アルキルスルホン酸塩が好ましい。
【００９２】
エチレン性不飽和結合を有さないアニオン性界面活性剤としては、花王株式会社製の「ネオペレックス  Ｇ−１５」、「ネオペレックス  Ｇ−２５」、「ネオペレックス  Ｇ−６５」などの製品名により市販されているものが挙げられる。
【００９３】
エチレン性不飽和結合を有さないノニオン性界面活性剤としては、ポリオキシエチレンビフェニルエーテル等のポリオキシエチレン多環フェニルエーテル、ポリオキシエチレンラウリルエーテル等のポリオキシエチレンアルキルエーテル、ポリオキシアルキレンアルキルエーテル等のポリオキシアルキレン誘導体、ソルビタンモノラウレート等のソルビタン脂肪酸エステル、グリセロールモノステアレート等のグリセリン脂肪酸エステル、ポリエチレングリコールモノラウレート等のポリオキシエチレン脂肪酸エステル、メチルセルロース、エチルセルロース、ヒドロキシプロピルセルロース等のセルロース誘導体などが挙げられる。
重合性の観点から、エチレン性不飽和結合を有さないノニオン性界面活性剤としては、ポリオキシエチレンアルキルエーテルが好ましい。
【００９４】
エチレン性不飽和結合を有さないノニオン性界面活性剤としては、花王株式会社製の「エマルゲン  Ａ−６０」、「エマルゲン  Ａ−９０」、「エマルゲン  Ｂ−６６」、第一工業製薬株式会社製の「ノイゲン  ＥＡ−１９７Ｄ」、「ノイゲン  ＥＡ−２０７Ｄ」などの製品名により市販されているものが挙げられる。
【００９５】
特定（メタ）アクリル樹脂の水性媒体への分散性の観点から、非反応性乳化剤の含有量としては、特定（メタ）アクリル樹脂を構成する単量体の合計１００質量部に対して、０．０１質量部〜１０．０質量部が好ましく、０．０５質量部〜５．０質量部がより好ましく、０．１質量部〜３．０質量部が更に好ましい。
【００９６】
本発明の樹脂組成物に用いられる前駆体混合物は、反応性乳化剤の少なくとも１種を含むことが好ましく、反応性乳化剤の少なくとも１種と非反応乳化剤の少なくとも１種とを含むことがより好ましい。前駆体混合物が上記の構成であると、重合時の乳化安定性が良好となりやすく、樹脂組成物における樹脂粒子の分散状態が均一となりやすい傾向がある。そのため、本発明の樹脂組成物から形成されたプライマー層において、光学機能性層と基材の双方に対する接着性が向上する傾向がある。
【００９７】
本発明の樹脂組成物に用いられる前駆体混合物は、必要に応じて、上記で説明した以外のその他の成分を含んでいてもよい。その他の成分としては、酸化防止剤、帯電防止剤、ｐＨ調整剤、消泡剤、紫外線吸収剤、光安定剤、水分散型フィラーなどの各種添加剤が挙げられる。
【００９８】
＜架橋剤＞
本発明の樹脂組成物は、架橋剤を含む。架橋剤は、特定（メタ）アクリル樹脂中の架橋性官能基と反応して、架橋構造を形成するため、本発明の樹脂組成物より形成されたプライマー層に適度な硬さを付与することが可能となる。このため、本発明の樹脂組成物から形成されたプライマー層は、光学機能性層及び基材からの剥がれを抑制することが可能となる。
【００９９】
架橋剤としては、特定（メタ）アクリル樹脂を架橋できるものであれば特に制限されず、エポキシ系架橋剤、水分散性イソシアネート系架橋剤、メラミン系架橋剤、カルボジイミド系架橋剤、オキサゾリン系架橋剤、金属キレート系架橋剤などの公知のものを用いることができる。
これらの中でも、架橋剤としては、架橋性官能基との反応性及び、架橋反応後の塗膜の物性の観点から、水分散性イソシアネート系架橋剤、メラミン系架橋剤、カルボジイミド系架橋剤、オキサゾリン系架橋剤、金属キレート系架橋剤から選ばれる少なくとも１種を用いることが好ましく、水分散性イソシアネート系架橋剤及びメラミン系架橋剤がより選ばれる少なくとも一方を用いることがより好ましい。
架橋剤は、１種を単独で使用してもよく、２種以上を併用してもよい。
【０１００】
メラミン系架橋剤としては、メラミン又はメラミン誘導体とホルムアルデヒドとを縮合して得られるメチロール化メラミン樹脂、メチロール化メラミンに低級アルコールを反応させて部分的又は完全にエーテル化したエーテル化メラミン樹脂、これらの混合物などが挙げられる。メラミン系架橋剤は、１種を単独で使用してもよく、２種以上を併用してもよい。
これらの中でも、上記架橋性官能基との反応性及び、架橋反応後の塗膜の物性の観点から、メラミン系架橋剤としては、メチロール化メラミン樹脂が好ましい。
【０１０１】
メラミン系架橋剤としては、市販品を使用してもよい。市販品としては、例えば、三和ケミカル株式会社製の「ニカラックＭＷ−１２ＬＦ」、「ニカラックＭＷ−２２」、「ニカラックＭＷ−３０」「ニカラックＭＸ−０３５」などの製品名により市販されているものが挙げられる。
【０１０２】
水分散性イソシアネート系架橋剤は、水性媒体と混合し、一定時間（例えば２時間）静置後に、架橋剤として機能し得るイソシアネート化合物である。
【０１０３】
水分散性イソシアネート系架橋剤としては、例えば、一分子中に２個以上のイソシアネート基を有するポリイソシアネート化合物を、ポリエチレンオキサイド、カルボキシル基又はスルホン酸基等の親水性基によって変性して自己乳化型にした形態の化合物（以下、「自己乳化型イソシアネート系架橋剤」ともいう。）や、界面活性剤などによって乳化して水分散可能にした形態の化合物（以下、「強制乳化型イソシアネート系架橋剤」ともいう。）が挙げられる。
【０１０４】
上記自己乳化型イソシアネート系架橋剤及び強制乳化型イソシアネート系架橋剤の中でも、本発明の樹脂組成物に用いられる水分散性イソシアネート系架橋剤としては、イソシアネート基が水性媒体と反応しないようにブロック化剤で保護されているブロックイソシアネート系架橋剤が好ましい。
本発明の樹脂組成物に含まれる架橋剤がブロックイソシアネート系架橋剤であると、架橋反応が安定して進行し、易接着性に優れる傾向にある。
【０１０５】
水分散性イソシアネート系架橋剤におけるポリイソシアネート化合物としては、例えば、キシリレンジイソシアネート、ジフェニルメタンジイソシアネート、トリフェニルメタントリイソシアネート、トリレンジイソシアネートに代表される芳香族ポリイソシアネート化合物、ヘキサメチレンジイソシアネート、イソホロンジイソシアネート、前記した芳香族ポリイソシアネート化合物の水素添加物に代表される鎖状又は環状の脂肪族ポリイソシアネート化合物、これらのポリイソシアネート化合物のビュレット体、２量体、３量体又は５量体、これらのポリイソシアネート化合物と、トリメチロールプロパンなどのポリオール化合物とのアダクト体が挙げられる。
【０１０６】
より具体的に水分散性イソシアネート系架橋剤におけるポリイソシアネート化合物としては、例えば、２，４−トリレンジイソシアネート、２，６−トリレンジイソシアネート、水素化トリレンジイソシアネート、１，３−キシリレンジイソシアネート、１，４−キシリレンジイソシアネート、ヘキサメチレンジイソシアネート、ジフェニルメタン−４，４−ジイソシアネート、イソホロンジイソシアネート、１，３−ビス（イソシアナトメチル）シクロヘキサン、テトラメチルキシリレンジイソシアネート、１，５−ナフタレンジイソシアネート、トリフェニルメタントリイソシアネート、およびこれらのポリイソシアネート化合物とトリメチロールプロパン等のポリオール化合物とのアダクト体、これらポリイソシアネート化合物のビュレット体やイソシアヌレート体が挙げられる。
【０１０７】
ブロック化剤としては、フェノール類、アルキルフェノール類、活性メチレン化合物類、オキシム類、ラクタム類、重亜硫酸塩類、イミダゾール類など公知のブロック化剤が挙げられる。
【０１０８】
水分散性イソシアネート系架橋剤は、市販品を用いてもよい。水分散性イソシアネート系架橋剤のうち、ブロックイソシアネート系架橋剤の市販品としては、例えば、コベストロ社製の「デスモジュールＢＬ１１００」、「デスモジュールＢＬ１２６５  ＭＰＡ／Ｘ」、「デスモジュールＶＰＬＳ２２５３」、「デスモジュールＢＬ３４７５  ＢＡ／ＳＮ」、「デスモジュールＢＬ３２７２  ＭＰＡ」、「デスモジュールＢＬ３３７０  ＭＰＡ」、「デスモジュールＢＬ４２６５  ＳＮ」、「デスモサーム２１７０」、「スミジュールＢＬ３１７５」、三井化学株式会社製の「タケネートＢ−８３０Ｎ」、「タケネートＢ−８１５Ｎ」、「タケネートＢ−８２０ＮＳＵ」、「タケネートＢ−８４６Ｎ」、「タケネートＢ−８７０Ｎ」、「タケネートＢ−８７４Ｎ」、「タケネートＢ−８８２Ｎ」、「タケネートＢ−８８３ＮＳ」、「タケネートＷＢ−３９３６」、「タケネートＷＢ−３０２１」が挙げられる。
【０１０９】
ブロックイソシアネート系架橋剤以外の水分散性イソシアネート系架橋剤の市販品としては、例えば、旭化成ケミカルズ株式会社製の「デュラネートＷＢ４０−１００」、「デュラネートＷＴ２０−１００」、「デュラネートＷＴ３０−１００」、「デュラネートＷＬ７０−１００」、「デュラネートＷＲ８０−７０Ｐ」、「デュラネートＷＥ５０−１００」、タケネートＷＤ−７２０、タケネートＷＤ−７２３、タケネートＷＤ−７２５、タケネートＷＤ−７２６、タケネートＷＤ−７３０、ＤＩＣ株式会社製の「バーノックＤＮＷ−５０００」、「バーノックＤＮＷ−６０００」、コベストロ社製の「バイヒジュール３１００」、「バイヒジュールＶＰＬＳ２３０６」、「バイヒジュールＶＰＬＳ２３１９」、「バイヒジュールＶＰＬＳ２３３６」、「バイヒジュールＶＰＬＳ２１５０／１」、「バイヒジュールＶＰＬＳ２１５０ＲＡ」、「バイヒジュールＢＬ５１４０」、「バイヒジュールＢＬ５２３５」、「バイヒジュールＶＰＬＳ２２４０」、「バイヒジュールＶＰＬＳ２３１０」、第一工業製薬社製の「エラストロンＢＮ−０４」、「エラストロンＢＮ−１１」、「エラストロンＢＮ−２７」、「エラストロンＢＮ−６９」、「エラストロンＢＮ−７７」、東ソー株式会社製の「アクアネート１００」、「アクアネート１０５」、「アクアネート１１０」、「アクアネート１２０」、「アクアネート１３０」、「アクアネート２００」、「アクアネート２１０」が挙げられる。
【０１１０】
本発明の樹脂組成物に用いられる架橋剤の含有量は、特定（メタ）アクリル樹脂１００質量部に対して、１．０質量部〜６０.０質量部である。架橋剤の含有量が１．０質量部未満であると、架橋性官能基と架橋剤との架橋反応が乏しく、十分な架橋構造を得ることができず、光学機能性層及び基材に対する接着性が得られない可能性がある。また、架橋剤の含有量が、６０.０質量部を超えると、架橋性官能基との架橋反応、架橋剤同士の反応が過剰に進み、本発明の樹脂組成物から形成されたプライマー層が硬くなりすぎて、光学機能性層及び基材に対する十分な接着性が得られない可能性がある。
【０１１１】
本発明の樹脂組成物に用いられる架橋剤として、水分散性イソシアネート系架橋剤を含む場合、水分散性イソシアネート系架橋剤の含有量としては、特定（メタ）アクリル樹脂１００質量部に対して、７．０質量部〜６０.０質量部が好ましく、１５.０質量部〜５０.０質量部がより好ましく、１５.０質量部〜４０.０質量部が更に好ましい。
【０１１２】
本発明の樹脂組成物に用いられる架橋剤として、メラミン系架橋剤を含む場合、メラミン系架橋剤の含有量としては、特定（メタ）アクリル樹脂１００質量部に対して、１．０質量部〜６０.０質量部が好ましく、３.０質量部〜３０.０質量部がより好ましく、７.０質量部〜２５.０質量部が更に好ましい。
【０１１３】
＜その他の成分＞
本発明の樹脂組成物は、必要に応じて、上記で説明した以外のその他の成分を含んでいてもよい。その他の成分としては、酸化防止剤、帯電防止剤、ｐＨ調整剤、消泡剤、紫外線吸収剤、光安定剤、水分散型フィラーなどの各種添加剤が挙げられる。
【０１１４】
<<樹脂組成物の製造方法>>
本発明の樹脂組成物の製造方法は、水性媒体と、水溶性樹脂及び水分散性樹脂から選ばれる、（メタ）アクリル樹脂以外の樹脂と、（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して前記（メタ）アクリル樹脂の分散液を得る工程（以下、「シード重合工程」ともいう。）と、
前記（メタ）アクリル樹脂の分散液と、前記（メタ）アクリル樹脂１００質量部に対して１．０質量部〜６０.０質量部である架橋剤と、を混合する工程（以下、「混合工程」ともいう。）と、を含む。
また、前記（メタ）アクリル樹脂は、架橋性官能基を有する単量体を含む。
【０１１５】
以下、本実施形態の製造方法における工程について詳細に説明する。
なお、各工程で用いる成分の具体例、及び好ましい態様については、樹脂組成物の各項に記載したとおりであるため、ここでは説明を省略する。
【０１１６】
（シード重合工程）
シード重合工程は、水溶性樹脂及び水分散性樹脂から選ばれる（メタ）アクリル樹脂以外の樹脂の水分散液の存在下で、（メタ）アクリル樹脂を構成する単量体の合計１００質量部に対して０．０５質量部〜５．０質量部である有機過酸化物を添加して、（メタ）アクリル樹脂を構成する単量体を重合する工程を含む。
すなわち、シード重合工程では、特定（メタ）アクリル樹脂と、（メタ）アクリル樹脂以外の特定樹脂とが相互に絡み合った構造を有する特定（メタ）アクリル樹脂の分散液が得られる。
【０１１７】
シード重合工程の重合方法（以下、「シード重合方法」ともいう。）としては、特に制限されず、公知の方法を用いることができる。
シード重合方法としては、例えば、温度計、攪拌棒、還流冷却器、滴下ロートなどを備えた反応容器内に、窒素気流下において、シードとなる（メタ）アクリル樹脂以外の特定樹脂と、水などの水性溶媒とを仕込み、反応容器内を昇温させる。ついで、シードとなる（メタ）アクリル樹脂以外の特定樹脂の単量体成分と反応性乳化剤と水などの水性媒体とで予め乳化させ、プレエマルションを得た後、得られたプレエマルションを上記反応容器内に滴下し、特定量の有機過酸化物を添加し、適宜、重合開始剤、還元剤などを加えて、重合反応を進行させる方法が挙げられる。
【０１１８】
シード重合工程における重合温度は、例えば、４０℃〜１００℃が好ましく、５０℃〜１００℃がより好ましい。
シード重合工程における重合時間は、例えば、１時間〜８時間が好ましく、２時間〜６時間がより好ましい。
重合開始剤を添加したのちの攪拌時間は、残存単量体を少なくさせる観点から、４０℃〜１００℃で１時間〜８時間が好ましく、５０℃〜１００℃で２時間〜６時間がより好ましい。
重合開始剤の添加は２回以上に分けて添加することが好ましく、最後に添加する際の温度及び重合時間は４０℃〜１００℃、１時間〜８時間が好ましく、５０℃〜１００℃、１時間〜８時間がより好ましい。
【０１１９】
シード重合工程では、重合開始剤、還元剤、連鎖移動剤、ｐＨ調整剤などの各種添加剤を用いてもよい。
【０１２０】
（還元剤）
シード重合工程では、重合開始剤とともに、還元剤を用いてもよい。
還元剤としては、メタ重亜硫酸ナトリウム、亜硫酸ナトリウム、亜硫酸水素ナトリウム、ピロ亜硫酸ナトリウム、ピロリン酸ナトリウム、チオグリコール酸、チオ硫酸ナトリウム、アスコルビン酸、酒石酸、クエン酸、ブドウ糖などが挙げられる。
シード重合工程において還元剤を用いる場合、還元剤は、１種を単独で使用してもよく、２種以上を併用してもよい。
【０１２１】
還元剤は、通常用いられる量で使用される。還元剤の使用量としては、単量体の総量１００質量部に対して、０．１質量部〜２.０質量部が好ましく、０．３質量部〜１．５質量部がより好ましい。
【０１２２】
本発明の樹脂組成物の製造方法における「シード重合工程」は、例えば、水溶性樹脂及び水分散性樹脂から選ばれる、（メタ）アクリル樹脂以外の樹脂を水性媒体に分散又は溶解させる工程（以下、「（メタ）アクリル樹脂以外の特定樹脂調製工程」ともいう。）及び（メタ）アクリル樹脂を構成する単量体を混合して単量体混合物を得る工程（以下、「プレエマルション工程」ともいう。）を含んでいてもよい。
【０１２３】
（（メタ）アクリル樹脂以外の特定樹脂調製工程）
（メタ）アクリル樹脂以外の特定樹脂調製工程は、本発明の樹脂組成物に用いられる（メタ）アクリル樹脂以外の特定樹脂に、水性媒体を添加しながら、混合及び攪拌して、（メタ）アクリル樹脂以外の特定樹脂の水分散液を調製する工程を含む。
混合及び攪拌する方法については特に制限はなく、一般に用いられる混合攪拌装置並びに、必要に応じて超音波分散機、高圧ホモジナイザーなどの分散機を用いることができる。
【０１２４】
（プレエマルション工程）
プレエマルション工程は、反応性乳化剤の存在下、少なくとも、架橋性官能基を有する単量体を含む（メタ）アクリル樹脂（特定（メタ）アクリル樹脂）を構成する単量体の混合物を乳化分散させて、特定（メタ）アクリル樹脂を構成する単量体の粒子が乳化分散したプレエマルションを得る工程を含む。
【０１２５】
（混合工程）
混合工程は、上記シード重合工程で得られた特定（メタ）アクリル樹脂の分散液と、（メタ）アクリル樹脂１００質量部に対して１．０質量部〜６０.０質量部である架橋剤と、を混合する工程を含む。
特定（メタ）アクリル樹脂の分散液と架橋剤との混合方法としては、特に制限はなく、公知の方法を適宜選択することができる。架橋反応の均一性の観点から、特定（メタ）アクリル樹脂の分散液を攪拌しながら、架橋剤を添加して混合することが好ましい。
【０１２６】
（他の工程）
本実施形態の製造方法は、必要に応じて、シード重合工程、（メタ）アクリル樹脂以外の特定樹脂調製工程、プレエマルション工程及び混合工程以外の他の工程を有していてもよい。
【０１２７】
本発明の樹脂組成物が、特定（メタ）アクリル樹脂を水性媒体に分散した樹脂粒子として含む場合、樹脂粒子の平均１次粒子径は、プライマー層を形成したときに均一な膜厚が得られる観点から、１５０ｎｍ以下が好ましく、１２０ｎｍ以下がより好ましく、１００ｎｍ以下が更に好ましい。樹脂粒子の平均１次粒子径が１５０ｎｍ以下（より好ましくは１２０ｎｍ以下、更に好ましくは１００ｎｍ以下）であると、樹脂粒子が大きくなり過ぎずプライマー層を形成したときに均一な膜厚が得られやすく接着性に優れる傾向にある。
また、樹脂粒子の平均１次粒子径の下限値は、特に限定はなく、製造効率向上の観点から、１０ｎｍ以上が好ましく、２０ｎｍ以上がより好ましい。
【０１２８】
本明細書中において「樹脂組成物に含まれる樹脂粒子の平均１次粒子径」は、日本化学会編「新実験化学講座４  基礎技術３  光（II）」第７２５頁〜第７４１頁（昭和５１年７月２０日丸善株式会社発行）に記載された動的光散乱法により測定された値である。具体的な方法は、以下のとおりである。
樹脂組成物を蒸留水で希釈し、十分に攪拌混合した後、１０ｍｍ角のガラスセル中にパスツールピペットを用いて５ｍｌ採取し、これを動的光散乱光度計「ゼータサイザー１０００ＨＳ」（マルバーン株式会社製）にセットする。減衰率のＣｏｕｎｔ  Ｒａｔｅが１５０Ｃｐｓ〜２００Ｃｐｓになるように、（メタ）アクリル樹脂水分散液の希釈液の濃度を調製した後、測定温度２５℃±１℃、及び光散乱角９０°の条件で測定した結果をコンピュータ処理することで、樹脂組成物中に含まれる樹脂粒子の平均１次粒子径を求める。
【０１２９】
本発明の樹脂組成物の用途としては、例えば、液晶表示装置などにおける光学フィルムにおいて、基材と光学機能性層との間に介在するプライマー層として好適に用いることができる。本発明の樹脂組成物は、基材とプリズム層との間に介在するプライマー層として好適に用いることができる。本発明の樹脂組成物より形成されたプライマー層は、プリズム層及び基材に対する接着性に優れる。プリズム層の中でも、特に硬度が高い高架橋密度のものに対して、優れた接着性を発揮することが可能となる。
【０１３０】
プリズム層は、一般的に、ウレタン（メタ）アクリレートを含む樹脂組成物から形成されている。本発明の樹脂組成物の用途としては、プリズム層のうち、重量平均分子量が５，０００以下のウレタン（メタ）アクリレートを含む樹脂組成物から形成されたプリズム層に、より好適に用いることができる。
なお、ウレタン（メタ）アクリレートの重量平均分子量が５，０００以下であると、ウレタン結合が多く架橋密度が高くなり、プリズム層が硬くなる傾向にある。
【０１３１】
＜フィルム＞
本発明のフィルムは、基材と、本発明の樹脂組成物の架橋物であるプライマー層と、を有する。本発明のフィルムは、光学機能性層に対する接着性に優れる。
【０１３２】
本発明のフィルムは、例えば、本発明の樹脂組成物を基材に塗布し、加熱乾燥させ、架橋反応によってプライマー層を形成し、作製することができる。架橋剤は、樹脂組成物に予め含ませておいてもよく、塗布する前に樹脂組成物に混合しておいてもよい。
基材上に形成されるプライマー層の形成方法は、特に制限されず、グラビアロールコーター、リバースロールコーター、キスロールコーター、ディップロールコーター、バーコーター、ナイフコーター、スプレーコーターなどを用いた公知の方法が挙げられる。
【０１３３】
本発明のフィルムにおいて、基材上に形成されるプライマー層の厚さは、特に制限されず、用途や要求性能により適宜設定することができる。プライマー層の厚さとしては、５０ｎｍ〜３００ｎｍの範囲が好ましい。
【０１３４】
本発明のフィルムにおいてプライマー層の透明性は、高いことが好ましい。具体的には、例えば、可視光波長領域における全光線透過率（ＪＩＳ  Ｋ  ７３６１（１９９７））としては、８５％以上が好ましく、９０％以上がより好ましい。プライマー層のヘイズ（ＪＩＳ  Ｋ  ７１３６（２０００））は、４．０％未満が好ましく、３．７％未満がより好ましい。
【０１３５】
本発明のフィルムを構成する基材としては、基材の上にプライマー層を形成可能であれば特に制限はなく、任意の材料から選択することができる。
基材の材料としては、例えば、ポリエステル系樹脂、アセテート系樹脂、ポリエーテルサルホン系樹脂、ポリカーボネート系樹脂、ポリアミド系樹脂、ポリイミド系樹脂、ポリオレフィン系樹脂及びアクリル系樹脂などが挙げられる。
中でも、基材としては、ポリエステル系樹脂の基材が好ましく、実用性の点で、ポリエチレンテレフタレート（ＰＥＴ）樹脂の基材がより好ましい。
基材の形状は、特に制限はなく、目的に応じて適宜選択することができる。基材の形状としては、例えば、フィルム状及びシート状が挙げられる。
【０１３６】
基材の厚みとしては、特に制限はなく用途に応じて適宜選択することができる。一般的な基材の厚みとしては、５００μｍ以下の範囲であり、５μｍ〜３００μｍの範囲が好ましく、１０μｍ〜２００μｍの範囲がより好ましい。
【０１３７】
本発明のフィルムは、プライマー層の上に、例えば、プリズム層、光拡散層などの光学機能性層を設けて光学フィルムとする用途が挙げられる。本発明のフィルムは、光学機能性層としてプリズム層を設けた光学フィルムとして、好適に用いることができる。
光学フィルムは、例えば、液晶表示装置や有機ＥＬ型表示などの表示装置や、タッチパネルなどの入力装置などを構成する部材として用いられる。
【０１３８】
本発明のフィルムは、液晶表示装置の光学フィルムなどの貼合に好適に用いることができる。すなわち、本発明のフィルムは、例えば、偏光板、位相差板、反射防止フィルム、視野角拡大フィルム、及び輝度上昇フィルムなどの光学フィルム同士の貼合、並びに上記光学フィルムと、液晶セル、ガラス基板、保護フィルムなどとの貼合に好適に用いることができる。
【実施例】
【０１３９】
以下、本発明を実施例により具体的に説明するが、本発明はこれらの実施例に限定されるものではない。
【０１４０】
（製造例１）
［（メタ）アクリル樹脂水分散液の製造］
温度計、攪拌棒、還流冷却器、及び滴下ロートを備えた反応容器内に、脱イオン交換水２４６．９質量部と、ペスレジンＡ−６４０（ポリエステル樹脂水分散体、有効成分：２５質量％、高松油脂株式会社製）５０．０質量部（有効成分：１２．５質量部）と、スーパーフレックス１５０（ポリウレタン樹脂水分散体、有効成分：２５質量％、第一工業製薬株式会社製）５０．０質量部（有効成分：１２．５質量部）とを仕込み、反応容器内を窒素置換しながら８０℃に昇温させた（（メタ）アクリル樹脂以外の特定樹脂調製工程）。
一方、反応容器とは別の攪拌容器に、脱イオン交換水４２．７質量部と、ネオペレックスＧ−６５（化学名：ドデシルベンゼンスルホン酸ナトリウム、有効成分：６５質量％、花王株式会社製、非反応性乳化剤）０．８質量部（有効成分：０．５質量部）と、アデカリアソープＥＲ−３０（ノニオン性反応性界面活性剤、有効成分：６５質量％、株式会社ＡＤＥＫＡ製、反応性乳化剤）１５．４質量部（有効成分：１０．０質量部）と、Ｎ−メチロールアクリルアミド（ＮＭＡＭ、架橋性官能基を有する単量体）０．５質量部を入れて攪拌した後、更にメタクリル酸メチル（ＭＭＡ）６１．３質量部と、ｎ−ブチルアクリレート（ＢＡ）３７．０質量部と、アロニックスＭ５３００（化学名：ω−カルボキシ-ポリカプロラクトンモノアクリレート、有効成分：１００質量％、東亞合成株式会社製、架橋性官能基を有する単量体）１．２質量部とを混合した溶液を入れて攪拌することで、プレエマルションを調製した（プレエマルション工程）。
【０１４１】
次に、反応容器の内温を８０℃に保ちながら、パーブチルＰＶ（化学名：ｔ−ブチルパーオキシピバレート、有機過酸化物、有効成分：７０質量％、日油株式会社製）０．１４質量部（有効成分：０．１０質量部）と、Ｖ−５０１（化学名：４，４’−アゾビス（４−シアノバレリアン酸）、有効成分：１００質量％、和光純薬工業株式会社製）０．４０質量部と、を添加し、重合反応を開始させた。添加５分後に、上記にて調製したプレエマルションを、３時間にわたって均一に逐次添加し、重合させた。得られた重合物を８０℃で２時間熟成させてから室温まで冷却した後、適量のアンモニア水溶液を用いてｐＨ調整を行い、ｐＨ８．５の（メタ）アクリル樹脂水分散液を得た（シード重合工程）。
得られた（メタ）アクリル樹脂水分散液の固形分は、２６質量％であった。また、樹脂粒子の平均１次粒子径は７０ｎｍであった。得られた（メタ）アクリル樹脂は、ガラス転移温度（Ｔｇ）３１．７℃、重量平均分子量（Ｍｗ）２８０万であった。表１に製造例１における単量体組成を示す。ガラス転移温度（Ｔｇ）、重量平均分子量（Ｍｗ）及び樹脂粒子の平均１次粒子径は、既述の方法で測定、計算したものである。
なお、「固形分」とは（メタ）アクリル樹脂水分散液から水性媒体を除去した残渣量である。
また、本重合方法はポリエステル樹脂水分散体と、ポリウレタン樹脂水分散体とをシード樹脂（種粒子）としたシード重合である。
【０１４２】
（製造例２〜製造例２３）
製造例１において、単量体を表１に示すように変更し、開始剤の量や重合条件などを適宜変更して重量平均分子量を調整したこと以外は、製造例１と同様の方法により、（メタ）アクリル樹脂水分散液を調製した。得られた（メタ）アクリル樹脂水分散液の固形分の組成（質量％）及び（メタ）アクリル樹脂のＴｇを表１に示す。Ｔｇは既述の方法で測定、計算したものである。
なお、本重合方法はポリエステル樹脂水分散体及びポリウレタン樹脂水分散体の少なくとも一方を種粒子としたシード重合である。
【０１４３】
（製造例２４）
温度計、攪拌棒、還流冷却器、及び滴下ロートを備えた反応容器内に、脱イオン交換水２４６．９質量部と、ネオペレックスＧ−６５（化学名：ドデシルベンゼンスルホン酸ナトリウム、有効成分：６５質量％、花王株式会社製、非反応性乳化剤）０．２質量部（有効成分：０．１質量部）と、アデカリアソープＥＲ−３０（ノニオン性界面活性剤、有効成分：６５質量％、株式会社ＡＤＥＫＡ製、反応性乳化剤）３．１質量部（有効成分：２．０質量部）と、を仕込み、反応容器内を窒素置換しながら８０℃に昇温させた。
一方、反応容器とは別の攪拌容器に、脱イオン交換水４２．７質量部と、ネオペレックスＧ−６５（化学名；ドデシルベンゼンスルホン酸ナトリウム、有効成分：６５質量％、花王株式会社製、非反応性乳化剤）０．６質量部（有効成分：０．４質量部）と、アデカリアソープＥＲ−３０（ノニオン性反応性界面活性剤、有効成分：６５質量％、株式会社ＡＤＥＫＡ製、反応性乳化剤）１２．３質量部（有効成分：８．０質量部）と、Ｎ-メチロールアクリルアミド（ＮＭＡＭ）０．５質量部を入れて攪拌した後、更にメタクリル酸メチル（ＭＭＡ）６１．０質量部と、ｎ−ブチルアクリレート（ＢＡ）３７．０質量部と、アロニックスＭ５３００（化学名：ω-カルボキシ-ポリカプロラクトンモノアクリレート、有効成分：１００質量％、東亞合成株式会社製）１．５質量部とを混合した溶液を入れて攪拌することで、プレエマルションを調製した。
次に、反応容器の内温を８０℃に保ちながら、パーブチルＰＶ（化学名：ｔ−ブチルパーオキシピバレート、有機過酸化物、有効成分：７０質量％、日油株式会社製）１．０質量部（有効成分：０．７質量部）を添加し、乳化重合反応を開始させた。添加５分後に、上記にて調製したプレエマルションを、３時間にわたって均一に逐次添加し、乳化重合させた。得られた乳化重合物を８０℃で２時間熟成させてから室温まで冷却した後、適量のアンモニア水溶液を用いてｐＨ調整を行い、ｐＨ８．５の（メタ）アクリル樹脂水分散液を得た。
得られた（メタ）アクリル樹脂水分散液の固形分は、２５質量％であった。また、樹脂粒子の平均１次粒子径は３０ｎｍであった。得られた（メタ）アクリル樹脂は、ガラス転移温度（Ｔｇ）３１．４℃、重量平均分子量（Ｍｗ）２００万であった。表１に製造例２４における単量体組成を示す。ガラス転移温度（Ｔｇ）、重量平均分子量（Ｍｗ）及び樹脂粒子の平均１次粒子径は、既述の方法で測定、計算したものである。
なお、本重合方法は、シード重合ではない一般的な乳化重合である。
【０１４４】
（製造例２５）
−アクリル１の製造−
ステンレス容器に、メチルメタクリレート（ＭＭＡ）１１０質量部及びエチルアクリレート（ＥＡ）１３０質量部、メタクリル酸（ＭＡＡ）６０質量部、ｎ−ドデシルメルカプタン３質量部を仕込み、攪拌混合して、混合液を調製した。
攪拌機、環流冷却管、温度計及び滴下ロートを備えた反応容器に、上記で調製した混合液のうちの６０質量部及びイソプロピルアルコール２００質量部、２，２’−アゾビス（イソブチロニトリル）（ＡＩＢＮ）０．６質量部を仕込み、リフラックスするまで昇温した。
リフラックス状態にて、２０分間保持した後、混合液の残りと、イソプロピルアルコール５０質量部と、ＡＩＢＮ１．７質量部との混合液を１２０分間で滴下した。滴下終了２０分後、イソプロピルアルコール４０質量部とＡＩＢＮ１．７質量部の混合液を１２０分間で滴下し、滴下終了後、１２０分間リフラックスを保持した。
反応液の温度が５０℃以下になるまで冷却した後、攪拌機、減圧設備を備えた反応容器に移し、２５質量％アンモニア水６０質量部及び脱イオン水９００質量部を仕込み、６０℃減圧下にてイソプロピルアルコール及び未反応の単量体を回収し、（メタ）アクリル樹脂水分散液（アクリル１）を得た。
得られた（メタ）アクリル樹脂水分散液は、固形分２３．５質量％、ｐＨ６．９、粘度４０ｍＰａ・ｓであった。また、得られた水分散液を乾燥し、ＴＨＦに溶解後、ＧＰＣ測定を行った結果、（ポリスチレン換算）重量平均分子量（Ｍｗ）は１５，０００であった。
なお、重量平均分子量（Ｍｗ）は既述の方法により求めた値である。
【０１４５】
［（メタ）アクリル樹脂水分散液の製造］
温度計、攪拌棒、還流冷却器、及び滴下ロートを備えた反応容器内に、脱イオン交換水２４０．５質量部と、上記で調製したアクリル１（（メタ）アクリル樹脂水分散液、有効成分；２３．５質量％）１０６．４質量部（有効成分；２５．０質量部）と、を仕込み、反応容器内を窒素置換しながら８０℃に昇温させた。
一方、反応容器とは別の攪拌容器に、脱イオン交換水４２．７質量部と、ネオペレックスＧ−６５（化学名：ドデシルベンゼンスルホン酸ナトリウム、有効成分：６５質量％、花王株式会社製、非反応性乳化剤）０．８質量部（有効成分：０．５質量部）と、アデカリアソープＥＲ−３０（ノニオン性反応性界面活性剤、有効成分：６５質量％、株式会社ＡＤＥＫＡ製、反応性乳化剤）１５．４質量部（有効成分：１０．０質量部）と、Ｎ-メチロールアクリルアミド（ＮＭＡＭ）０．５質量部を入れて攪拌した後、更にメタクリル酸メチル（ＭＭＡ）６１．３質量部と、ｎ−ブチルアクリレート（ＢＡ）３７．０質量部と、アロニックスＭ５３００（化学名：ω-カルボキシ-ポリカプロラクトンモノアクリレート、有効成分：１００質量％、東亞合成株式会社製）１．２質量部とを混合した溶液を入れて攪拌することで、プレエマルションを調製した。
次に、反応容器の内温を８０℃に保ちながら、パーブチルＰＶ（化学名：ｔ−ブチルパーオキシピバレート、有機過酸化物、有効成分：７０質量％、日油株式会社製）１．０質量部（有効成分：０．７質量部）とを添加し、重合反応を開始させた。添加５分後に、上記にて調製したプレエマルションを、３時間にわたって均一に逐次添加し、重合させた。得られた重合物を８０℃で２時間熟成させてから室温まで冷却した後、アンモニア水溶液適量にてｐＨ調整を行い、ｐＨ８．５の（メタ）アクリル樹脂水分散液を得た。
得られた（メタ）アクリル樹脂水分散液の固形分は、２６質量％であった。また、樹脂粒子の平均１次粒子径は１１０ｎｍであった。得られた（メタ）アクリル樹脂は、ガラス転移温度（Ｔｇ）３１．４℃、重量平均分子量（Ｍｗ）は２００万であった。表１に製造例１における単量体組成を示す。ガラス転移温度（Ｔｇ）、重量平均分子量（Ｍｗ）及び樹脂粒子の平均１次粒子径は、既述の方法で測定、計算したものである。
なお、本重合方法は特定樹脂ではないアクリル１をシード樹脂（種粒子）としたシード重合である。
【０１４６】
（実施例１）
［樹脂組成物の塗液の作製］
製造例１で得られた（メタ）アクリル樹脂水分散液と、架橋剤と、を表１に記載の配合比で混合し、樹脂組成物の塗液とした（混合工程）。
【０１４７】
[評価］
−プリズム層付き試験片の作製−
任意の濃度に調製した樹脂組成物の塗液を、２１ｃｍ×３０ｃｍサイズの未処理のＰＥＴフィルム（東レ株式会社製、ルミラー１８８Ｔ−６０、厚さ１８８μｍ）上にワイヤーバーを用いて乾燥後の膜厚が１００ｎｍとなるように塗布した。得られた塗膜を熱風循環式乾燥器（エスペック株式会社製、ＨＩＧＨ−ＴＥＭＰ−ＯＶＥＮ  ＰＨＨ−２００）にて１８０℃で１分間熱処理したものを試験片とした。
プリズム成型用金型（ピッチ５０μｍ、深さ２５μｍ）に、ＵＶ硬化型プリズム樹脂として下記のように製造したプリズム層用の樹脂を塗布し、この上に、試験片の塗膜表面が重なるように試験片を貼り合せ、ロールラミネーターを使用して圧着した。その後、照射強度１２０Ｗ／ｃｍの紫外線ランプを用い、積算光量約５００ｍＪ／ｃｍ２でＵＶ照射し、プリズム層を硬化させて、硬化膜を形成した。硬化後、プリズム成型用金型から引き剥がし、得られたフィルムをプリズム層付き試験片とした。
【０１４８】
[プリズム層用の樹脂の製造]
温度計、攪拌棒、還流冷却器、及び滴下ロートを備えた反応容器内に脱水ＴＨＦ１１０．０質量部と、エポキシエステル３００２Ｍ（Ｎ）（化学名：ビスフェノールＡオキシプロピレン２ｍｏｌ付加物ジグリシジルエーテルメタクリル酸付加物、有効成分１００質量％、共栄社化学株式会社製）５４．２質量部と、ジラウリン酸ジブチル錫０．２質量部を仕込み、反応容器内を窒素置換しながら４０℃に昇温させた。反応容器の内温を４０℃に保ちながら、デュラネートＴＰＡ−１００（イソシアヌレート型ポリイソシアネート、有効成分１００質量％、旭化成ケミカルズ株式会社製）４２．０質量部を２時間にわたって均一に逐次添加し、反応させた。その後、４０℃で２時間攪拌した。さらに、エバポレータ―を用いて４０℃、６時間減圧乾燥し脱水ＴＨＦを十分に除去して、ウレタンアクリレートオリゴマーを得た。
その後、別の温度計、攪拌棒、還流冷却器を備えた反応容器内にＦＡ−３２４Ａ（ポリオキシエチレン変性ビスフェノールＡジアクリレート、有効成分１００質量％、日立化成株式会社製）６３．０質量部と、ＡＢＥ−３００（エトキシ化ビスフェノールＡジアクリレート、有効成分１００質量％、新中村化学株式会社製）６６．０質量部と、上記で得たウレタンアクリレートオリゴマー１２．０質量部と、ベンゾフェノン９．０質量部と、を仕込み、反応容器内を十分に遮光し窒素置換しながら、２５℃で５時間にわたり攪拌を行い混合して、プリズム層用の樹脂を得た。
【０１４９】
得られたプリズム層付き試験片を用いて、下記のとおり接着性を評価した。結果を表１に示す。
−接着性−
ＪＩＳ−Ｋ−５６００−５−６（１９９９）に準拠して、以下の方法でクロスカット試験を行った。
上記で作製したプリズム層付き試験片の表面に、縦、横各々１ｍｍ間隔で基材に達する深さの切り込みを各方向に１１本入れ、クロスカットした。クロスカットの総数は、１００個である。クロスカットした表面上に１８ｍｍ幅のセロハンテープ（ニチバン株式会社製、セロテープ（登録商標）ＣＴ４０５ＡＰ）を貼り付けた後、９０゜方向に剥離を行い、残存した硬化膜の個数を測定した。
測定は３回実施し、３回の測定の平均値において下記評価基準に従って評価した。
＜評価基準＞
Ａ  ：残存した硬化膜の個数が９６〜１００であり、接着性が非常に優れている。
Ｂ  ：残存した硬化膜の個数が９０〜９５であり、接着性がより優れている。
Ｃ  ：残存した硬化膜の個数が８０〜８９であり、接着性が優れている。
Ｄ  ：残存した硬化膜の個数が４０〜７９であり、接着性が劣り、実用上支障がある。
Ｅ  ：残存した硬化膜の個数が０〜３９であり、接着性が非常に劣り、実用上支障がある。
【０１５０】
（実施例２〜２３、並びに、比較例１〜１０及び１２）
実施例２〜２３、並びに、比較例１〜１０及び１２では、実施例１の組成を表１に示した組成に変更した以外は実施例１と同様にして、表１に示すような樹脂組成物の塗液を調製した。調製した樹脂組成物の塗液を用いて、実施例１と同様にして試験片を作製した。得られた試験片について、実施例１と同様にして評価を行った。結果を表１に示す。
【０１５１】
（比較例１１）
製造例２４で得られた（メタ）アクリル樹脂水分散液と、ポリエステル樹脂水分散体（Ａ−６４０）及びポリウレタン樹脂水分散体（ＳＦ−１５０）と、架橋剤と、を表１に記載の配合比率で混合し、樹脂組成物の塗液を調製した。調製した樹脂組成物の塗液を用いて、実施例１と同様にして試験片を作製した。得られた試験片について、実施例１と同様にして評価を行った。結果を表１に示す。
【０１５２】
【表１】
2018168338.tif 000002
【０１５３】
表１における略号は以下の通りである。なお、表１中の質量部数は、固形分又は有効成分の換算値である。表１中の「−」は、該当の成分を含まないことを示す。
また、ブレンド樹脂とは、シード重合後に添加する樹脂成分を意味する。
また、測定結果とは、接着性の試験において残存した硬化膜の個数を意味する。
【０１５４】
・ＭＭＡ：メチルメタクリレート
・ＢＡ：ｎ−ブチルアクリレート
・Ｍ５３００：ω−カルボキシ-ポリカプロラクトン（ｎ≒２）モノアクリレート（東亞合成株式会社製、アロニックスＭ５３００（製品名））
・ＮＭＡＭ：Ｎ−メチロールアクリルアミド
・Ａ−６４０：ポリエステル樹脂水分散体（高松油脂株式会社製、ペスレジンＡ−６４０（製品名））
・ＳＦ−１５０：ポリウレタン樹脂水分散体（第一工業製薬株式会社製、スーパーフレックス１５０（製品名））
・アクリル１：（メタ）アクリル樹脂水分散液（固形分：２３．５質量％）
・ＰＢＰＶ：有機過酸化物系の重合開始剤（化学名：ｔ−ブチルパーオキシピバレート、有効成分：７０質量％、日油株式会社製、パーブチルＰＶ（製品名））
・ＰＨＰＶ：有機過酸化物系の重合開始剤（化学名：ｔ−ヘキシルパーオキシピバレート、有効成分：７０質量％、日油株式会社製、パーヘキシルＰＶ（製品名））
・ＰＢＨ：有機過酸化物系の重合開始剤（化学名：ｔ−ブチルハイドロパーオキサイド、有効成分：７０質量％、日油株式会社製、パーブチルＨ（製品名））
・ＡＰＳ：過硫酸塩系の重合開始剤（化学名：過硫酸アンモニウム）
・ＫＰＳ：過硫酸塩系の重合開始剤（化学名：過硫酸カリウム）
・Ｖ−５０１：水溶性アゾ系の重合開始剤（化学名：４，４’−アゾビス（４−シアノバレリアン酸）、和光純薬工業株式会社製）
・Ｇ−６５：非反応性乳化剤（成分：ドデシルベンゼンスルホン酸ナトリウム、有効成分：６５質量％、花王株式会社製、ネオペレックスＧ−６５（製品名）、エチレン性不飽和結合を有さないアニオン系非反応性界面活性剤）
・ＥＲ−３０：反応性乳化剤（有効成分：６５質量％、株式会社ＡＤＥＫＡ製、アデカリアソープＥＲ−３０（製品名）、エチレン性不飽和結合を有するノニオン性界面活性剤）
・ＷＢ−３９３６：ブロックイソシアネート系架橋剤（有効成分：３０質量％、三井化学株式会社製、タケネートＷＢ−３９３６（製品名）
・ＭＷ−１２ＬＦ：メラミン系架橋剤（成分：メチロール化メラミン樹脂、有効成分：７０質量％、株式会社三和ケミカル製、ニカラックＭＷ−１２ＬＦ（製品名））
【０１５５】
架橋性官能基を有する単量体に由来する構成単位を有する（メタ）アクリル樹脂と、水溶性樹脂及び水分散性樹脂から選ばれる、前記（メタ）アクリル樹脂以外の樹脂と、前記（メタ）アクリル樹脂１００質量部に対して１．０質量部〜６０質量部である架橋剤と、を含み、前記（メタ）アクリル樹脂は、水性媒体と、前記水溶性樹脂及び水分散性樹脂から選ばれる、前記（メタ）アクリル樹脂以外の樹脂と、前記（メタ）アクリル樹脂を構成する単量体と、前記（メタ）アクリル樹脂を構成する単量体の合計１００質量部に対して０．０５質量部〜５．０質量部である有機過酸化物と、を含む前駆体混合物中で前記（メタ）アクリル樹脂を構成する単量体を重合して得られる実施例１〜２３の樹脂組成物から形成されたプライマー層を含むフィルムは、プリズム層に対する接着性に優れていた。
特に、実施例３、４、６、７、９、１０、１２、１５〜１７、及び１９〜２２の樹脂組成物から形成されたプライマー層を含むフィルムは、プリズム層に対する接着性に非常に優れていた。
【０１５６】
これに対して、有機過酸化物の含有量が（メタ）アクリル樹脂を構成する単量体の合計１００質量部に対して０．０５質量部〜５．０質量部の範囲外である比較例１及び２、有機過酸化物を含まない比較例３〜５、架橋剤の含有量が、（メタ）アクリル樹脂１００質量部に対して１．０質量部〜６０質量部の範囲外である比較例６〜９、架橋性官能基を有する単量体に由来する構成単位を有しない（メタ）アクリル樹脂を含む比較例１０の樹脂組成物から形成されたプライマー層を含むフィルムは、プリズム層に対する接着性に劣っていた。
また、（メタ）アクリル樹脂と、ポリエステル樹脂及びポリウレタン樹脂とを別々に製造したのち、それぞれを混合したブレンド樹脂を含む比較例１１、シード樹脂として架橋性（メタ）アクリル樹脂を用いた比較例１２の樹脂組成物から形成されたプライマー層を含むフィルムは、プリズム層に対する接着性に劣っていた。
【０１５７】
以上より、本発明の樹脂組成物から形成されたプライマー層を有するフィルムは、光学機能性層に対する接着性に優れていた。